【手続補正書】
【提出日】平成22年10月26日(2010.10.26)
【手続補正１】
【補正対象書類名】特許請求の範囲
【補正対象項目名】全文
【補正方法】変更
【補正の内容】
【特許請求の範囲】
【請求項１】
少なくともジメチルシロキサン基とクロロシリル基を主成分とする物質と、クロロシリル基を主成分とする物質またはアルコキシシリル基を主成分とする物質と、非水系有機溶媒とを含むことを特徴とする撥水撥油防汚処理剤。
【請求項２】
少なくともジメチルシロキサン基とクロロシリル基を主成分とする物質と、微粒子あるいは中空の微粒子と、非水系有機溶媒とを含むことを特徴とする撥水撥油防汚処理剤。
【請求項３】
少なくともジメチルシロキサン基とクロロシリル基を主成分とする物質と、クロロシリル基を主成分とする物質またはアルコキシシリル基を主成分とする物質と、微粒子あるいは中空の微粒子と、非水系有機溶媒とを含むことを特徴とする撥水撥油防汚処理剤。
【請求項４】
ジメチルシロキサン基とクロロシリル基を主成分とする物質として、ＣＨ3−［Ｓｉ（ＣＨ３）２Ｏ］ｎ−ＳｉＣｌ3、またはＣＨ3−［Ｓｉ（ＣＨ３）２Ｏ］ｎ−Ｓｉ（ＣＨ３）Ｃｌ２、ＣＨ3−［Ｓｉ（ＣＨ３）２Ｏ］ｎ−Ｓｉ（ＣＨ３）２Ｃｌ、Ｃｌ3ＳｉＯ−［Ｓｉ（ＣＨ３）２Ｏ］ｎ−ＳｉＣｌ3、Ｃｌ２Ｓｉ（ＣＨ３）Ｏ−［Ｓｉ（ＣＨ３）２Ｏ］ｎ−Ｓｉ（ＣＨ３）Ｃｌ２、ＣｌＳｉ（ＣＨ３）２Ｏ−［Ｓｉ（ＣＨ３）２Ｏ］ｎ−Ｓｉ（ＣＨ３）２Ｃｌ、（ｎは、０又は１２以下の整数）を用い、クロロシリルキ基を主成分とする物質としてＣｌ３Ｓｉ（ＯＳｉＣｌ２）ｍＣｌ（ｍは０または整数）またはアルコキシシリル基を主成分とする物質として（ＡＯ）３Ｓｉ（ＯＳｉ（ＯＡ）２）ｍ（ＯＡ）（ｍは、０または整数、Ａはアルキル基）を用いることを特徴とする請求項１乃至３のいずれか１項に記載の撥水撥油防汚処理剤。
【請求項５】
少なくともフッ化炭素基と炭化水素基とクロロシリル基を主成分とする物質と、微粒子あるいは中空の微粒子と、非水系有機溶媒とを含むことを特徴とする撥水撥油防汚処理剤。
【請求項６】
少なくともフッ化炭素基と炭化水素基とクロロシリル基を主成分とする物質と、クロロシリル基を主成分とする物質またはアルコキシシリル基を主成分とする物質と、微粒子あるいは中空の微粒子と、非水系有機溶媒とを含むことを特徴とする撥水撥油防汚処理剤。
【請求項７】
ジメチルシロキサン基とクロロシリル基を主成分とする物質とクロロシリル基を主成分とする物質またはアルコキシシリル基を主成分とする物質、あるいはフッ化炭素基と炭化水素基とクロロシリル基を主成分とする物質とクロロシリル基を主成分とする物質またはアルコキシシリル基を主成分とする物質の分子混合比をそれぞれ１：１０〜２０：１にしておくことを特徴とする請求項１、３および６のいずれか１項に記載の撥水撥油防汚処理剤。
【請求項８】
微粒子あるいは中空の微粒子が透明であり、サイズが５〜５０μｍであることを特徴とする請求項２、３、５および６のいずれか１項に記載の撥水撥油防汚処理剤。
【請求項９】
乾燥雰囲気中で、
少なくともジメチルシロキサン基とクロロシリル基を主成分とする物質とクロロシリル基を主成分とする物質またはアルコキシシリル基を主成分とする物質、
あるいは少なくともジメチルシロキサン基とクロロシリル基を主成分とする物質と微粒子あるいは中空の微粒子、
あるいは少なくともジメチルシロキサン基とクロロシリル基を主成分とする物質とクロロシリル基を主成分とする物質またはアルコキシシリル基を主成分とする物質と微粒子あるいは中空の微粒子、
あるいは少なくともフッ化炭素基と炭化水素基とクロロシリル基を主成分とする物質と微粒子あるいは中空の微粒子、
あるいは少なくともフッ化炭素基と炭化水素基とクロロシリル基を主成分とする物質とクロロシリル基を主成分とする物質またはアルコキシシリル基を主成分とする物質と微粒子あるいは中空の微粒子
とを非水系有機溶媒を用いて希釈混合することを特徴とする撥水撥油防汚処理剤の製造方法。
【請求項１０】
非水系有機溶媒として、含水率が１００ｐｐｍ以下の有機溶媒を用いることを特徴とする請求項９に記載の撥水撥油防汚処理剤の製造方法。
【請求項１１】
乾燥雰囲気として、窒素ガスまたは湿度が５％以下の空気を用いることを特徴とする請求項９および１０のいずれか１項に記載の撥水撥油防汚処理剤の製造方法。
【請求項１２】
少なくともジメチルシロキサン基とアルコキシシリル基を主成分とする物質と、シラノール縮合触媒またはクロロシリル基を含む物質と、有機溶媒を含むことを特徴とする撥水撥油防汚処理剤。
【請求項１３】
少なくともジメチルシロキサン基とアルコキシシリル基を主成分とする物質と、アルコキシシリル基を主成分とする物質と、シラノール縮合触媒またはクロロシリル基を含む物質と、有機溶媒を含むことを特徴とする撥水撥油防汚処理剤。
【請求項１４】
少なくともジメチルシロキサン基とアルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤。
【請求項１５】
少なくともジメチルシロキサン基とアルコキシシリル基を主成分とする物質と、アルコキシシリル基を主成分とする物質と、シラノール縮合触媒またはクロロシリル基を含む物質と、微粒子あるいは中空の微粒子と有機溶媒とを含むことを特徴とする撥水撥油防汚処理剤。
【請求項１６】
ジメチルシロキサン基とアルコキシシリル基を主成分とする物質としてＣＨ3−［Ｓｉ（ＣＨ３）２Ｏ］ｎ−Ｓｉ（ＯＡ）3、またはＣＨ3−［Ｓｉ（ＣＨ３）２Ｏ］ｎ−Ｓｉ（ＣＨ３）（ＯＡ）２、ＣＨ3−［Ｓｉ（ＣＨ３）２Ｏ］ｎ−Ｓｉ（ＣＨ３）２ＯＡ、（ＯＡ）3ＳｉＯ−［Ｓｉ（ＣＨ３）２Ｏ］ｎ−Ｓｉ（ＯＡ）3、（ＯＡ）２Ｓｉ（ＣＨ３）Ｏ−［Ｓｉ（ＣＨ３）２Ｏ］ｎ−Ｓｉ（ＣＨ３）（ＯＡ）２、（ＯＡ）Ｓｉ（ＣＨ３）２Ｏ−［Ｓｉ（ＣＨ３）２Ｏ］ｎ−Ｓｉ（ＣＨ３）２ＯＡ、（ｎは、０または１２以下の整数、Ａはアルキル基）を用いたことを特徴とする請求項１２乃至１５のいずれか１項に記載の撥水撥油防汚処理剤。
【請求項１７】
少なくともフッ化炭素基と炭化水素基とアルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤。
【請求項１８】
少なくともフッ化炭素基と炭化水素基とアルコキシシリル基を主成分とする物質と、アルコキシシリル基を主成分とする物質と、シラノール縮合触媒またはクロロシリル基を含む物質と微粒子あるいは中空の微粒子と、有機溶媒とを含むことを特徴とする撥水撥油防汚処理剤。
【請求項１９】
ジメチルシロキサン基とアルコキシシリル基を主成分とする物質とアルコキシシリル基を主成分とする物質の分子混合比、あるいはフッ化炭素基と炭化水素基とアルコキシシリル基を主成分とする物質とアルコキシシリル基を主成分とする物質の分子混合比を、それぞれ１：１０〜２０：１にしておくことを特徴とする請求項１３、１５および１８のいずれか１項に記載の撥水撥油防汚処理剤。
【請求項２０】
シラノール縮合触媒として、カルボン酸金属塩、カルボン酸エステル金属塩、カルボン酸金属塩ポリマー、カルボン酸金属塩キレート、チタン酸エステルチタン酸エステルキレート類、及び酸化チタンを用いたことを特徴とする請求項１２乃至１５および１７，１８のいずれか１項に記載の撥水撥油防汚処理剤。
【請求項２１】
シラノール縮合触媒の代わりに、ケチミン化合物、又は有機酸、アルジミン化合物、エナミン化合物、オキサゾリジン化合物、アミノアルキルアルコキシシラン化合物を用いることを特徴とする請求項１２乃至１５および１７，１８のいずれか１項に記載の撥水撥油防汚処理剤。
【請求項２２】
シラノール縮合触媒に、ケチミン化合物、又は有機酸、アルジミン化合物、エナミン化合物、オキサゾリジン化合物、アミノアルキルアルコキシシラン化合物から選ばれる少なくとも１つを添加混合して用いることを特徴とすることを請求項１２乃至１５および１７，１８のいずれか１項に記載の撥水撥油防汚処理剤。
【請求項２３】
少なくともジメチルシロキサン基とアルコキシシリル基を主成分とする物質とシラノール縮合触媒またはクロロシリル基を含む物質、
あるいは、少なくともジメチルシロキサン基とアルコキシシリル基を主成分とする物質とアルコキシシリル基を主成分とする物質とシラノール縮合触媒またはクロロシリル基を含む物質、
あるいは、少なくともジメチルシロキサン基とアルコキシシリル基を主成分とする物質とシラノール縮合触媒またはクロロシリル基を含む物質と微粒子あるいは中空の微粒子、
あるいは、少なくともジメチルシロキサン基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合ことを特徴とする撥水撥油防汚処理剤の製造方法。
【請求項２４】
少なくともフッ化炭素基と炭化水素基とアルコキシシリル基を主成分とする物質とシラノール縮合触媒またはクロロシリル基を含む物質と微粒子あるいは中空の微粒子、
あるいは少なくともフッ化炭素基と炭化水素基とアルコキシシリル基を主成分とする物質とアルコキシシリル基を主成分とする物質とシラノール縮合触媒またはクロロシリル基を含む物質と微粒子あるいは中空の微粒子とを有機溶媒を用いて希釈混合することを特徴とする撥水撥油防汚処理剤の製造方法。
【請求項２５】
有機溶媒として、含水率が３００ｐｐｍ以下の有機溶媒を用いることを特徴とする請求項２３および２４のいずれか１項に記載の撥水撥油防汚処理剤の製造方法。
【請求項２６】
希釈混合を窒素ガスまたは湿度が３５％以下の空気中で行うことを特徴とする請求項２３および２４のいずれか１項に記載の撥水撥油防汚処理剤の製造方法。
【請求項２７】
請求項１２〜２２のいずれか１項に記載の撥水撥油防汚処理剤に於いて、有機溶媒の代わりに、水系溶媒を用いたことを特徴とする撥水撥油防汚処理剤。
【請求項２８】
少なくともフッ化炭素基と炭化水素基とアルコキシシリル基を主成分とする物質と、微粒子あるいは中空の微粒子と、水系溶媒を用いたことを特徴とする撥水撥油防汚処理剤。
【請求項２９】
フッ化炭素基と炭化水素基とアルコキシシリル基を主成分とする物質と、アルコキシシリル基を主成分とする物質と、微粒子あるいは中空の微粒子と、水系溶媒を用いたことを特徴とする撥水撥油防汚処理剤。
【請求項３０】
水系溶媒として、アルコール、またはアルコールを含む水、または界面活性剤を含む水、または界面活性剤とアルコールを含む水を用いたことを特徴とする請求項２７〜２９のいずれか１項に記載の撥水撥油防汚処理剤。
【請求項３１】
請求項２３〜２６のいずれか１項に記載の撥水撥油防汚処理剤の製造方法に於いて、有機溶媒の代わりに、水系溶媒を用いたことを特徴とする撥水撥油防汚処理剤の製造方法。
【請求項３２】
少なくともフッ化炭素基と炭化水素基とアルコキシシリル基を主成分とする物質と、微粒子あるいは中空の微粒子と、
あるいはフッ化炭素基と炭化水素基とアルコキシシリル基を主成分とする物質と、アルコキシシリル基を主成分とする物質と、微粒子あるいは中空の微粒子とを、
空気中で水系溶媒を用いて希釈混合することを特徴とする撥水撥油防汚処理剤の製造方法。
【請求項３３】
少なくとも、請求項１乃至８、１２乃至２２、２７乃至３０のいずれか１項に記載の撥水撥油防汚処理剤を基材表面に接触反応させ、前記基材表面に撥水撥油防汚性の被膜を形成することを特徴とする撥水撥油防汚膜の製造方法。
【請求項３４】
少なくとも、基材が、金属、半導体、セラミック、ガラス、プラスチック、窯業製品、合成繊維、天然繊維、紙、皮革、毛皮、木材、竹または石であり、請求項１乃至８、１２乃至２２、２７乃至３０のいずれか１項に記載の撥水撥油防汚処理剤を用いて表面に微細な凸凹を有する撥水撥油防汚膜が形成された物品。
【請求項３５】
請求項３４項に記載の物品が、建物の窓ガラス、電磁誘導調理器の天板、または自動車等の乗り物の窓ガラス、太陽電池や太陽熱温水器等の太陽エネルギー利用装置のカバーガラスであり、それらを装着したことを特徴とする製品。
【手続補正２】
【補正対象書類名】明細書
【補正対象項目名】全文
【補正方法】変更
【補正の内容】
【発明の詳細な説明】
【発明の名称】撥水撥油防汚処理剤とその製造方法、およびそれらを用いて製造された物品とその製造方法、およびそれらの物品を装着した製品
【技術分野】
【０００１】
本発明は、撥水撥油防汚処理剤とその製造方法、およびそれらを用いて製造された物品とその製造法、およびそれら物品を装着した製品に関するものである。
【０００２】
さらに詳しくは、基材表面と化学結合する撥水撥油防汚処理剤とその製造方法、および基材表面と化学結合した表面に微細な凸凹を有する撥水撥油防汚膜が形成された物品とその製造方法、およびそれら物品を装着した製品に関するものである。
【０００３】
なお、ここでいう基材には、金属、半導体、セラミック、ガラス、プラスチック、窯業製品、合成繊維、天然繊維、紙、皮革、毛皮、木材、竹または石等があり、撥水撥油防汚膜が形成された物品には、建物の窓ガラス、または自動車等の乗り物の窓ガラス、太陽電池や太陽熱温水器等の太陽エネルギー利用装置のカバーガラス、電磁誘導調理器の天板等があり、さらにそれらを装着した製品には建物、または乗り物、太陽エネルギー利用装置、電磁誘導調理器等がある。
【背景技術】
【０００４】
一般にフッ化炭素基含有クロロシラン系の吸着剤と非水系の有機溶媒よりなる化学吸着液を用い、液相で化学吸着して単分子膜状の撥水撥油防汚性化学吸着膜を形成できることはすでによく知られている（例えば、特許文献１参照。）。
【０００５】
このような溶液中での化学吸着単分子膜の製造原理は、基材表面の水酸基などの活性水素とクロロシラン系の吸着剤のクロロシリル基との脱塩酸反応を用いて単分子膜を形成することにある。
【特許文献１】特開平０５−１９３０５６号 公報
【発明の開示】
【発明が解決しようとする課題】
【０００６】
しかしながら、従来のクロロシラン系の撥水撥油防汚化学吸着剤は、膜と基材表面との化学結合のみを用いるため、そのまま用いると、１．被膜の耐摩耗性や耐水性が乏しいという課題があった。
【０００７】
また、製膜に基材表面の活性水素基とクロロシリル基の脱塩酸反応を用いているため、２．製膜時多量の塩酸が発生して、大気中で処理できないという大きな課題があった。
【０００８】
さらに、被膜の膜厚がナノメートルレベルであり、基材表面の粗さのみに頼るため、３．撥水性能が劣るという課題があった。
さらにまた、４．フッ化炭素基を含んでいたため、廃棄時に焼却するとフッ酸が発生して環境を汚染するという課題があった。
【０００９】
本発明の第１の目的は、従来のようなクロロシラン系界面活性剤を用いても、撥水性に優れ、且つ耐摩耗性や耐水性に優れた撥水撥油防汚膜が形成可能な撥水撥油防汚処理剤とその製造方法、およびそれらを用いて製造された物品とその製造法、およびそれら物品を装着した製品を提供することを目的とする。
【００１０】
第２の目的は、撥水性に優れ、且つ被膜形成時に塩酸ガスの発生が無いかあるいは極めて少なく、通常の空気雰囲気中での製膜が可能な撥水撥油防汚処理剤とその製造方法、およびそれらを用いて製造された物品とその製造法、およびそれら物品を装着した製品を提供することを目的とする。
【００１１】
第３の目的は、多少被膜は厚くなるが、膜自体が凸凹であり撥水性能が優れた撥水撥油防汚処理剤とその製造方法、およびそれらを用いて製造された物品とその製造法、およびそれら物品を装着した製品を提供することを目的とする。
【００１２】
第４の目的は、撥水性に優れ、且つ廃棄時に焼却してもフッ酸の発生がない撥水撥油防汚処理剤とその製造方法、およびそれらを用いて製造された物品とその製造法、およびそれら物品を装着した製品を提供することを目的とする。
【課題を解決するための手段】
【００１３】
前記目的を達成するために提供される第１の発明群は、第１から第１１の発明からなる。
【００１４】
その中の第１番目の発明は、少なくともジメチルシロキサン基とクロロシリル基を主成分とする物質と、クロロシリル基を主成分とする物質またはアルコキシシリル基を主成分とする物質と、非水系有機溶媒とを含むことを特徴とする撥水撥油防汚処理剤である。
【００１５】
第２番目の発明は、少なくともジメチルシロキサン基とクロロシリル基を主成分とする物質と、微粒子あるいは中空の微粒子と、非水系有機溶媒とを含むことを特徴とする撥水撥油防汚処理剤である。
【００１６】
第３番目の発明は、少なくともジメチルシロキサン基とクロロシリル基を主成分とする物質と、クロロシリル基を主成分とする物質またはアルコキシシリル基を主成分とする物質と、微粒子あるいは中空の微粒子と、非水系有機溶媒とを含むことを特徴とする撥水撥油防汚処理剤である。
【００１７】
第４番目の発明は、第１乃至３の発明において、ジメチルシロキサン基とクロロシリル基を主成分とする物質として、ＣＨ3−［Ｓｉ（ＣＨ３）２Ｏ］ｎ−ＳｉＣｌ3、またはＣＨ3−［Ｓｉ（ＣＨ３）２Ｏ］ｎ−Ｓｉ（ＣＨ３）Ｃｌ２、ＣＨ3−［Ｓｉ（ＣＨ３）２Ｏ］ｎ−Ｓｉ（ＣＨ３）２Ｃｌ、Ｃｌ3ＳｉＯ−［Ｓｉ（ＣＨ３）２Ｏ］ｎ−ＳｉＣｌ3、Ｃｌ２Ｓｉ（ＣＨ３）Ｏ−［Ｓｉ（ＣＨ３）２Ｏ］ｎ−Ｓｉ（ＣＨ３）Ｃｌ２、ＣｌＳｉ（ＣＨ３）２Ｏ−［Ｓｉ（ＣＨ３）２Ｏ］ｎ−Ｓｉ（ＣＨ３）２Ｃｌ、（ｎは、０又は１２以下の整数）を用い、クロロシリルキ基を主成分とする物質としてＣｌ３Ｓｉ（ＯＳｉＣｌ２）ｍＣｌ（ｍは０または整数）またはアルコキシシリル基を主成分とする物質として（ＡＯ）３Ｓｉ（ＯＳｉ（ＯＡ）２）ｍ（ＯＡ）（ｍは、０または整数、Ａはアルキル基）を用いることを特徴とする撥水撥油防汚処理剤である。
【００１８】
第５番目の発明は、少なくともフッ化炭素基と炭化水素基とクロロシリル基を主成分とする物質と、微粒子あるいは中空の微粒子と、非水系有機溶媒とを含むことを特徴とする撥水撥油防汚処理剤である。
【００１９】
第６番目の発明は、少なくともフッ化炭素基と炭化水素基とクロロシリル基を主成分とする物質と、クロロシリル基を主成分とする物質またはアルコキシシリル基を主成分とする物質と、微粒子あるいは中空の微粒子と、非水系有機溶媒とを含むことを特徴とする撥水撥油防汚処理剤である。
【００２０】
第７番目の発明は、第１乃至３および６の発明において、ジメチルシロキサン基とクロロシリル基を主成分とする物質とクロロシリル基を主成分とする物質またはアルコキシシリル基を主成分とする物質、あるいはフッ化炭素基と炭化水素基とクロロシリル基を主成分とする物質とクロロシリル基を主成分とする物質またはアルコキシシリル基を主成分とする物質の分子混合比を、それぞれ１：１０〜２０：１にしておくことを特徴とする撥水撥油防汚処理剤である。
【００２１】
第８番目の発明は、第２、３、５および６の発明において、微粒子あるいは中空の微粒子が透明であり、サイズが５乃至５０，０００ｎｍであることを特徴とする撥水撥油防汚処理剤である。
【００２２】
第９番目の発明は、乾燥雰囲気中で、
少なくともジメチルシロキサン基とクロロシリル基を主成分とする物質とクロロシリル基を主成分とする物質またはアルコキシシリル基を主成分とする物質、
あるいは少なくともジメチルシロキサン基とクロロシリル基を主成分とする物質と微粒子あるいは中空の微粒子、
あるいは少なくともジメチルシロキサン基とクロロシリル基を主成分とする物質とクロロシリル基を主成分とする物質またはアルコキシシリル基を主成分とする物質と微粒子あるいは中空の微粒子、
あるいは少なくともフッ化炭素基と炭化水素基とクロロシリル基を主成分とする物質と微粒子あるいは中空の微粒子、
あるいは少なくともフッ化炭素基と炭化水素基とクロロシリル基を主成分とする物質とクロロシリル基を主成分とする物質またはアルコキシシリル基を主成分とする物質と微粒子あるいは中空の微粒子
とを非水系有機溶媒を用いて希釈混合することを特徴とする撥水撥油防汚処理剤の製造方法である。
【００２３】
第１０番目の発明は、第９の発明において、非水系有機溶媒として、含水率が１００ｐｐｍ以下の有機溶媒を用いることを特徴とする撥水撥油防汚処理剤の製造方法である。
【００２４】
第１１番目の発明は、第９および１０の発明において、乾燥雰囲気として、窒素ガスまたは湿度が５％以下の空気を用いることを特徴とする撥水撥油防汚処理剤の製造方法である。
【００２５】
さらに、第２の発明群は、第１２から第２６の発明からなる。その中の第１２番目の発明は少なくともジメチルシロキサン基とアルコキシシリル基を主成分とする物質と、シラノール縮合触媒またはクロロシリル基を含む物質と、有機溶媒を含むことを特徴とする撥水撥油防汚処理剤である。
【００２６】
第１３番目の発明は、少なくともジメチルシロキサン基とアルコキシシリル基を主成分とする物質と、アルコキシシリル基を主成分とする物質と、シラノール縮合触媒またはクロロシリル基を含む物質と、有機溶媒とを含むことを特徴とする撥水撥油防汚処理剤である。
【００２７】
第１４番目の発明は、少なくともジメチルシロキサン基とアルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤である。
【００２８】
第１５番目の発明は、少なくともジメチルシロキサン基とアルコキシシリル基を主成分とする物質と、アルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤である。
【００２９】
第１６番目の発明は、第１２乃至１５の発明において、ジメチルシロキサン基とアルコキシシリル基を主成分とする物質としてＣＨ3−［Ｓｉ（ＣＨ３）２Ｏ］ｎ−Ｓｉ（ＯＡ）3、またはＣＨ3−［Ｓｉ（ＣＨ３）２Ｏ］ｎ−Ｓｉ（ＣＨ３）（ＯＡ）２、ＣＨ3−［Ｓｉ（ＣＨ３）２Ｏ］ｎ−Ｓｉ（ＣＨ３）２ＯＡ、（ＯＡ）3ＳｉＯ−［Ｓｉ（ＣＨ３）２Ｏ］ｎ−Ｓｉ（ＯＡ）3、（ＯＡ）２Ｓｉ（ＣＨ３）Ｏ−［Ｓｉ（ＣＨ３）２Ｏ］ｎ−Ｓｉ（ＣＨ３）（ＯＡ）２、（ＯＡ）Ｓｉ（ＣＨ３）２Ｏ−［Ｓｉ（ＣＨ３）２Ｏ］ｎ−Ｓｉ（ＣＨ３）２ＯＡ、（ｎは、０または１２以下の整数、Ａはアルキル基）を用いたことを特徴とする撥水撥油防汚処理剤である。
【００３０】
第１７番目の発明は、少なくともフッ化炭素基と炭化水素基とアルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤である。
【００３１】
第１８番目の発明は、少なくともフッ化炭素基と炭化水素基とアルコキシシリル基を主成分とする物質と、アルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤である。
【００３２】
第１９番目の発明は、第１３、１５および１８の発明において、ジメチルシロキサン基とアルコキシシリル基を主成分とする物質とアルコキシシリル基を主成分とする物質の分子混合比、あるいはフッ化炭素基と炭化水素基とアルコキシシリル基を主成分とする物質とアルコキシシリル基を主成分とする物質の分子混合比を、それぞれ１：１０〜２０：１にしておくことを特徴とする撥水撥油防汚処理剤である。
【００３３】
第２０番目の発明は、第１２乃至１５および１７，１８の発明において、シラノール縮合触媒として、カルボン酸金属塩、カルボン酸エステル金属塩、カルボン酸金属塩ポリマー、カルボン酸金属塩キレート、チタン酸エステルチタン酸エステルキレート類、及び酸化チタンを用いたことを特徴とする撥水撥油防汚処理剤である。
【００３４】
第２１番目の発明は、第１２乃至１５および１７，１８の発明において、シラノール縮合触媒の代わりに、ケチミン化合物、又は有機酸、アルジミン化合物、エナミン化合物、オキサゾリジン化合物、アミノアルキルアルコキシシラン化合物を用いることを特徴とする撥水撥油防汚処理剤である。
【００３５】
第２２番目の発明は、第１２乃至１５および１７，１８の発明において、シラノール縮合触媒に、ケチミン化合物、又は有機酸、アルジミン化合物、エナミン化合物、オキサゾリジン化合物、アミノアルキルアルコキシシラン化合物から選ばれる少なくとも１つを添加混合して用いることを特徴とする撥水撥油防汚処理剤である。
【００３６】
第２３番目の発明は、
少なくともジメチルシロキサン基とアルコキシシリル基を主成分とする物質とシラノール縮合触媒またはクロロシリル基を含む物質、
あるいは、少なくともジメチルシロキサン基とアルコキシシリル基を主成分とする物質とアルコキシシリル基を主成分とする物質とシラノール縮合触媒またはクロロシリル基を含む物質、
あるいは、少なくともジメチルシロキサン基とアルコキシシリル基を主成分とする物質とシラノール縮合触媒またはクロロシリル基を含む物質と微粒子あるいは中空の微粒子、
あるいは、少なくともジメチルシロキサン基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合ことを特徴とする撥水撥油防汚処理剤の製造方法である。
【００３７】
第２４番目の発明は、
少なくともフッ化炭素基と炭化水素基とアルコキシシリル基を主成分とする物質とシラノール縮合触媒またはクロロシリル基を含む物質と微粒子あるいは中空の微粒子、
あるいは少なくともフッ化炭素基と炭化水素基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合することを特徴とする撥水撥油防汚処理剤の製造方法である。
【００３８】
第２５番目の発明は、第２３および２４の発明において、有機溶媒として、含水率が１００ｐｐｍ以下の有機溶媒を用いることを特徴とする撥水撥油防汚処理剤の製造方法である。
【００３９】
第２６番目の発明は、第２３および２４の発明において、希釈混合を窒素ガスまたは湿度が３５％以下の空気中で行うことを特徴とする撥水撥油防汚処理剤の製造方法である。
【００４０】
第３の発明群は、第２７から第３２の発明からなる。その中の第２７番目の発明は、第１２〜２２の発明の撥水撥油防汚処理剤に於いて、有機溶媒の代わりに、水系溶媒を用いたことを特徴とする撥水撥油防汚処理剤である。
【００４１】
第２８番目の発明は、少なくともフッ化炭素基と炭化水素基とアルコキシシリル基を主成分とする物質と、微粒子あるいは中空の微粒子と、水系溶媒を用いたことを特徴とする撥水撥油防汚処理剤である。
【００４２】
第２９番目の発明は、フッ化炭素基と炭化水素基とアルコキシシリル基を主成分とする物質と、アルコキシシリル基を主成分とする物質と、微粒子あるいは中空の微粒子と、水系溶媒を用いたことを特徴とする撥水撥油防汚処理剤である。
【００４３】
第３０番目の発明は、第２７〜２９の発明の撥水撥油防汚処理剤に於いて、水系溶媒として、アルコール、またはアルコールを含む水、または界面活性剤を含む水、または界面活性剤とアルコールを含む水を用いたことを特徴とする撥水撥油防汚処理剤である。
【００４４】
第３１番目の発明は、第２３〜２６の発明の撥水撥油防汚処理剤の製造方法に於いて、有機溶媒の代わりに、水系溶媒を用いたことを特徴とする撥水撥油防汚処理剤の製造方法である。
【００４５】
第３２番目の発明は、少なくともフッ化炭素基と炭化水素基とアルコキシシリル基を主成分とする物質と、微粒子あるいは中空の微粒子と、
あるいはフッ化炭素基と炭化水素基とアルコキシシリル基を主成分とする物質と、アルコキシシリル基を主成分とする物質と、微粒子あるいは中空の微粒子とを、
空気中で水系溶媒を用いて希釈混合することを特徴とする撥水撥油防汚処理剤の製造方法である。
【００４６】
また、第４の発明群は、第３３から第３５の発明からなる。その中の第３３番目の発明は、第１乃至８、１２乃至２２、２７乃至３０の発明において提供される撥水撥油防汚処理剤を、基材表面に接触反応させ、前記基材表面と化学結合した表面に微細な凸凹を有する撥水撥油防汚性の被膜を形成することを特徴とする撥水撥油防汚膜の製造方法である。
【００４７】
第３４番目の発明は、基材が、金属、半導体、セラミック、ガラス、プラスチック、窯業製品、合成繊維、天然繊維、紙、皮革、毛皮、木材、竹または石であり、第１乃至８、１２乃至２２、２７乃至３０の発明の撥水撥油防汚処理剤を用いて表面に微細な凸凹を有する撥水撥油防汚膜が基材表面に結合形成された物品である。
【００４８】
第３５番目の発明は、第３４番目の発明に於ける物品が、建物の窓ガラス、電磁誘導調理器の天板、または自動車等の乗り物の窓ガラス、太陽電池や太陽熱温水器等の太陽エネルギー利用装置のカバーガラスであり、それらを装着したことを特徴とする製品である。
【００４９】
さらに詳しくは、第１の発明群において、乾燥雰囲気中で、
少なくともジメチルシロキサン基とクロロシリル基を主成分とする物質とクロロシリル基を主成分とする物質またはアルコキシシリル基を主成分とする物質、
あるいは、少なくともジメチルシロキサン基とクロロシリル基を主成分とする物質と微粒子あるいは中空の微粒子、
あるいは、少なくともジメチルシロキサン基とクロロシリル基を主成分とする物質とクロロシリル基を主成分とする物質またはアルコキシシリル基を主成分とする物質と微粒子あるいは中空の微粒子
とを非水系有機溶媒を用いて希釈混合することにより、
【００５０】
少なくともジメチルシロキサン基とクロロシリル基を主成分とする物質と、クロロシリル基を主成分とする物質またはアルコキシシリル基を主成分とする物質と、非水系有機溶媒とを含むことを特徴とする撥水撥油防汚処理剤、
あるいは、少なくともジメチルシロキサン基とクロロシリル基を主成分とする物質と、微粒子あるいは中空の微粒子と、非水系有機溶媒とを含むことを特徴とする撥水撥油防汚処理剤、
あるいは、少なくともジメチルシロキサン基とクロロシリル基を主成分とする物質と、クロロシリル基を主成分とする物質またはアルコキシシリル基を主成分とする物質と微粒子あるいは中空の微粒子と、非水系有機溶媒とを含むことを特徴とする撥水撥油防汚処理剤
を提供するものである。
【００５１】
また、少なくともフッ化炭素基と炭化水素基とクロロシリル基を主成分とする物質と微粒子あるいは中空の微粒子、
あるいは、少なくともフッ化炭素基と炭化水素基とクロロシリル基を主成分とする物質とクロロシリル基を主成分とする物質またはアルコキシシリル基を主成分とする物質と微粒子あるいは中空の微粒子
とを非水系有機溶媒を用いて希釈混合することにより、
【００５２】
少なくともフッ化炭素基と炭化水素基とクロロシリル基を主成分とする物質と、微粒子あるいは中空の微粒子と、非水系有機溶媒とを含むことを特徴とする撥水撥油防汚処理剤、
あるいは、少なくともフッ化炭素基と炭化水素基とクロロシリル基を主成分とする物質と、クロロシリル基を主成分とする物質またはアルコキシシリル基を主成分とする物質と、微粒子あるいは中空の微粒子と、非水系有機溶媒とを含むことを特徴とする撥水撥油防汚処理剤
を提供するものである。
【００５３】
ここで、ジメチルシロキサン基とクロロシリル基を主成分とする物質として、Ｈ3Ｃ−［Ｓｉ（ＣＨ３）２Ｏ］ｎ−ＳｉＣｌ3、またはＨ3Ｃ−［Ｓｉ（ＣＨ３）２Ｏ］ｎ−Ｓｉ（ＣＨ３）Ｃｌ２、Ｈ3Ｃ−［Ｓｉ（ＣＨ３）２Ｏ］ｎ−Ｓｉ（ＣＨ３）２Ｃｌ、Ｃｌ3ＳｉＯ−［Ｓｉ（ＣＨ３）２Ｏ］ｎ−ＳｉＣｌ3、Ｃｌ２Ｓｉ（ＣＨ３）Ｏ−［Ｓｉ（ＣＨ３）２Ｏ］ｎ−Ｓｉ（ＣＨ３）Ｃｌ２、ＣｌＳｉ（ＣＨ３）２Ｏ−［Ｓｉ（ＣＨ３）２Ｏ］ｎ−Ｓｉ（ＣＨ３）２Ｃｌ、（ｎは、０又は１２以下の整数）を用い、クロロシリルキ基を主成分とする物質としてＣｌ３Ｓｉ（ＯＳｉＣｌ２）ｍＣｌ（ｍは０または整数）またはアルコキシシリル基を主成分とする物質として（ＡＯ）３Ｓｉ（ＯＳｉ（ＯＡ）２）ｍ（ＯＡ）（ｍは、０または整数、Ａはアルキル基）を用いると、廃棄時に焼却してもふっ酸を発生させないので都合がよい。
【００５４】
また、ジメチルシロキサン基とクロロシリル基を主成分とする物質とクロロシリル基を主成分とする物質またはアルコキシシリル基を主成分とする物質、あるいはフッ化炭素基と炭化水素基とクロロシリル基を主成分とする物質とクロロシリル基を主成分とする物質またはアルコキシシリル基を主成分とする物質の分子混合比をそれぞれ１：１０〜２０：１にしておくと、被膜強度を向上でき、耐摩耗性や耐水性に優れた撥水撥油防汚膜を提供する上で都合がよい。
【００５５】
さらに、微粒子あるいは中空の微粒子が透明であり、サイズが５ｎｍ乃至４００ｎｍであれば、被膜の透明度を保ったままで、撥水性能が格段に優れた撥水撥油防汚処理剤を提供できて都合がよい。一方、サイズが４００ｎｍ乃至５０μであると、透明性は損なわれるが、撥水撥油防汚性を大幅に向上する上で都合がよい。
【００５６】
またこのとき、非水系有機溶媒として、含水率が１００ｐｐｍ以下の有機溶媒を用いると、撥水撥油防汚処理剤の白濁を防げて、ポットライフを長くする上で都合がよい。
また、乾燥雰囲気として、窒素ガスまたは湿度が５％以下の空気を用いると、処理剤調合時に撥水撥油防汚処理剤の白濁を防げて、ポットライフを長くする上で都合がよい。
【００５７】
一方、第２の発明群において、
少なくともジメチルシロキサン基とアルコキシシリル基を主成分とする物質とシラノール縮合触媒またはクロロシリル基を含む物質、
あるいは、少なくともジメチルシロキサン基とアルコキシシリル基を主成分とする物質とアルコキシシリル基を主成分とする物質とシラノール縮合触媒またはクロロシリル基を含む物質、
あるいは、少なくともジメチルシロキサン基とアルコキシシリル基を主成分とする物質とシラノール縮合触媒またはクロロシリル基を含む物質と微粒子あるいは中空の微粒子、
あるいは、少なくともジメチルシロキサン基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合することにより、
【００５８】
少なくともジメチルシロキサン基とアルコキシシリル基を主成分とする物質と、シラノール縮合触媒またはクロロシリル基を含む物質と、有機溶媒を含むことを特徴とする撥水撥油防汚処理剤、
あるいは、少なくともジメチルシロキサン基とアルコキシシリル基を主成分とする物質と、アルコキシシリル基を主成分とする物質と、シラノール縮合触媒またはクロロシリル基を含む物質と、有機溶媒を含むことを特徴とする撥水撥油防汚処理剤、
あるいは、少なくともジメチルシロキサン基とアルコキシシリル基を主成分とする物質と、シラノール縮合触媒またはクロロシリル基を含む物質と、微粒子あるいは中空の微粒子と、有機溶媒とを含むことを特徴とする撥水撥油防汚処理剤、
あるいは、少なくともジメチルシロキサン基とアルコキシシリル基を主成分とする物質と、アルコキシシリル基を主成分とする物質と、シラノール縮合触媒またはクロロシリル基を含む物質と、微粒子あるいは中空の微粒子と、有機溶媒とを含むことを特徴とする通常の空気雰囲気中での製膜が可能な撥水撥油防汚処理剤
を提供するものである。
【００５９】
また、少なくともフッ化炭素基と炭化水素基とアルコキシシリル基を主成分とする物質とシラノール縮合触媒またはクロロシリル基を含む物質と微粒子あるいは中空の微粒子、
あるいは、少なくともフッ化炭素基と炭化水素基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合することにより、
【００６０】
少なくともフッ化炭素基と炭化水素基とアルコキシシリル基を主成分とする物質と、シラノール縮合触媒またはクロロシリル基を含む物質と、微粒子あるいは中空の微粒子と、有機溶媒とを含むことを特徴とする通常の空気雰囲気中での製膜が可能な撥水撥油防汚処理剤、
あるいは、少なくともフッ化炭素基と炭化水素基とアルコキシシリル基を主成分とする物質と、アルコキシシリル基を主成分とする物質と、シラノール縮合触媒またはクロロシリル基を含む物質と、微粒子あるいは中空の微粒子と、有機溶媒とを含むことを特徴とする通常の空気雰囲気中での製膜が可能な撥水撥油防汚処理剤
を提供するものである。
【００６１】
ここで、ジメチルシロキサン基とアルコキシシリル基を主成分とする物質として、Ｈ3Ｃ−［Ｓｉ（ＣＨ３）２Ｏ］ｎ−Ｓｉ（ＯＡ）3、またはＨ3Ｃ−［Ｓｉ（ＣＨ３）２Ｏ］ｎ−Ｓｉ（ＣＨ３）（ＯＡ）２、Ｈ3Ｃ−［Ｓｉ（ＣＨ３）２Ｏ］ｎ−Ｓｉ（ＣＨ３）２ＯＡ、（ＯＡ）3ＳｉＯ−［Ｓｉ（ＣＨ３）２Ｏ］ｎ−Ｓｉ（ＯＡ）3、（ＯＡ）２Ｓｉ（ＣＨ３）Ｏ−［Ｓｉ（ＣＨ３）２Ｏ］ｎ−Ｓｉ（ＣＨ３）（ＯＡ）２、（ＯＡ）Ｓｉ（ＣＨ３）２Ｏ−［Ｓｉ（ＣＨ３）２Ｏ］ｎ−Ｓｉ（ＣＨ３）２ＯＡ、（ｎは、０または１２以下の整数、Ａはアルキル基）を用いると、廃棄時に焼却してもふっ酸を発生させないので都合がよい。
【００６２】
さらに、微粒子あるいは中空の微粒子が透明であり、サイズが５ｎｍ乃至４００ｎｍであれば、被膜の透明度を保ったままで、撥水性能が格段に優れた撥水撥油防汚処理剤を提供できて都合がよい。一方、サイズが４００ｎｍ乃至５０μｍであると、透明性は損なわれるが、撥水撥油防汚性を大幅に向上する上で都合がよい。
【００６３】
また、ジメチルシロキサン基とアルコキシシリル基を主成分とする物質とアルコキシシリル基を主成分とする物質の分子混合比、あるいはフッ化炭素基と炭化水素基とアルコキシシリル基を主成分とする物質とアルコキシシリル基を主成分とする物質の分子混合比を、それぞれ１：１０〜２０：１にしておくと、被膜強度を向上でき、耐摩耗性や耐水性に優れた撥水撥油防汚膜を提供する上で都合がよい。
【００６４】
さらに、シラノール縮合触媒として、カルボン酸金属塩、カルボン酸エステル金属塩、カルボン酸金属塩ポリマー、カルボン酸金属塩キレート、チタン酸エステルチタン酸エステルキレート類、及び酸化チタンを用いると、製膜時間を短縮できて都合がよい。
【００６５】
また、シラノール縮合触媒の代わりに、ケチミン化合物、又は有機酸、アルジミン化合物、エナミン化合物、オキサゾリジン化合物、アミノアルキルアルコキシシラン化合物を用いると、さらに製膜時間を短縮できて都合がよい。
さらにまた、シラノール縮合触媒に、ケチミン化合物、又は有機酸、アルジミン化合物、エナミン化合物、オキサゾリジン化合物、アミノアルキルアルコキシシラン化合物から選ばれる少なくとも１つを添加混合して用いると、さらに製膜時間を短縮できて都合がよい。
【００６６】
またこのとき、非水系有機溶媒として、含水率が１００ｐｐｍ以下の有機溶媒を用いると、水分の混入が少なくなりポットライフを長くする上で都合がよい。
また、乾燥雰囲気として、窒素ガスまたは湿度が５％以下の空気を用いると、水分の混入が少なくなり処理剤のポットライフを長くする上で都合がよい。
【００６７】
さらにまた、第３の発明群においては、第２の発明群の撥水撥油防汚処理剤の製造方法に於いて、有機溶媒の代わりに、水系溶媒を用い、通常の空気雰囲気中での製膜が可能で且つ環境負荷が少ない撥水撥油防汚処理剤を提供するものである。
【００６８】
また、少なくともフッ化炭素基と炭化水素基とアルコキシシリル基を主成分とする物質と、微粒子あるいは中空の微粒子と、
あるいはフッ化炭素基と炭化水素基とアルコキシシリル基を主成分とする物質と、アルコキシシリル基を主成分とする物質と、微粒子あるいは中空の微粒子とを、
空気中で水系溶媒を用いて希釈混合することにより、
【００６９】
少なくともフッ化炭素基と炭化水素基とアルコキシシリル基を主成分とする物質と、微粒子あるいは中空の微粒子と、水系溶媒を用いたことを特徴とする撥水撥油防汚処理剤、
あるいはフッ化炭素基と炭化水素基とアルコキシシリル基を主成分とする物質と、アルコキシシリル基を主成分とする物質と、微粒子あるいは中空の微粒子と、水系溶媒を用いたことを特徴とする撥水撥油防汚処理剤を提供するものである。
【００７０】
さらにまた、第４の発明群は、第１乃至第３の発明群の処理剤を用いて処理した表面に微細な凸凹を有する撥水撥油防汚膜が基材表面に結合形成された物品を提供するものであり、さらに、それら物品を組み込んだ製品を提供するものである。
【００７１】
前記撥水撥油防汚処理剤は、金属、半導体、セラミック、プラスチック、窯業製品、合成繊維、天然繊維、紙、皮革、毛皮、木材、竹または石等の基材表面に、室温で接触反応させるだけで、高性能な撥水撥油防汚性の被膜を形成できるので、高性能な撥水撥油防汚膜が形成された物品や、それら物品を装着した建物、電磁誘導調理器、または自動車、太陽電池、および太陽熱温水器等の製品を提供する上で非常に都合がよい。
【発明の効果】
【００７２】
以上説明したように、第１及び第４の発明群では、撥水性能に優れ且つ耐摩耗性や耐水性に優れた撥水撥油防汚膜を容易に形成でき、それらを用いて製造された表面に微細な凸凹を有する撥水撥油防汚膜が基材表面に結合形成された物品とそれら物品を装着した製品を低コストで提供できる効果がある。
【００７３】
また、第２及び第４の発明群では、主剤としてクロロシリル基を含まないアルコキシシラン系の物質を用いた撥水撥油防汚処理剤であるため、被膜形成時に塩酸ガスの発生が無いかあるいは極めて少ないことより、製造設備を簡略化できる効果がある。
【００７４】
さらにまた、第１，及び第２，第４の発明群の内、主剤としてジメチルシロキサン基と炭化水素基とクロロシリル基を主成分とする物質、あるいはジメチルシロキサン基とアルコキシシリル基を主成分とする物質を用いた発明では、廃棄時に焼却しても、フッ酸の発生がないので、環境を汚染しない効果がある。
また、第３及び第４の発明群では、処理液の主要溶媒として、水系溶媒を用いるため、有機溶剤の使用量を削減できることにより、環境負荷を大幅に低減できる効果がある。
【発明を実施するための最良の形態】
【００７５】
本発明は、主として耐久性が高く且つ撥水撥油防汚性能が高い撥水撥油防汚処理膜を形成できる撥水撥油防汚処理剤とその製造方法、およびそれらの応用に関するものである。
【００７６】
以下、本発明の実施の形態である撥水撥油防汚処理剤とその製造方法およびそれを用いた撥水撥油防汚処理膜の作成、およびそれを用いた物品と製品について詳細に説明する。
【００７７】
（実施の形態１）
まず、第１番目の発明群の撥水撥油防汚処理剤について、その製造方法と共に使用例を実施の形態として説明する。
【００７８】
１番目の発明群では、
乾燥雰囲気中で、少なくともジメチルシロキサン基とクロロシリル基を主成分とする物質とクロロシリル基を主成分とする物質またはアルコキシシリル基を主成分とする物質、
あるいは、少なくともジメチルシロキサン基とクロロシリル基を主成分とする物質と微粒子あるいは中空の微粒子、
あるいは、少なくともジメチルシロキサン基とクロロシリル基を主成分とする物質とクロロシリル基を主成分とする物質またはアルコキシシリル基を主成分とする物質と微粒子あるいは中空の微粒子
とを非水系有機溶媒を用いて希釈混合することにより、
【００７９】
少なくともジメチルシロキサン基とクロロシリル基を主成分とする物質と、クロロシリル基を主成分とする物質またはアルコキシシリル基を主成分とする物質と、非水系有機溶媒とを含む撥水撥油防汚処理剤、
あるいは、少なくともジメチルシロキサン基とクロロシリル基を主成分とする物質と、微粒子あるいは中空の微粒子と、非水系有機溶媒とを含む撥水撥油防汚処理剤、
あるいは、少なくともジメチルシロキサン基とクロロシリル基を主成分とする物質と、クロロシリル基を主成分とする物質またはアルコキシシリル基を主成分とする物質と微粒子あるいは中空の微粒子と、非水系有機溶媒とを含む撥水撥油防汚処理剤
を提供する。
【００８０】
また、少なくともフッ化炭素基と炭化水素基とクロロシリル基を主成分とする物質と微粒子あるいは中空の微粒子、
あるいは、少なくともフッ化炭素基と炭化水素基とクロロシリル基を主成分とする物質とクロロシリル基を主成分とする物質またはアルコキシシリル基を主成分とする物質と微粒子あるいは中空の微粒子
とを非水系有機溶媒を用いて希釈混合することにより、
【００８１】
少なくともフッ化炭素基と炭化水素基とクロロシリル基を主成分とする物質と、微粒子あるいは中空の微粒子と、非水系有機溶媒とを含む撥水撥油防汚処理剤、
あるいは、少なくともフッ化炭素基と炭化水素基とクロロシリル基を主成分とする物質と、クロロシリル基を主成分とする物質またはアルコキシシリル基を主成分とする物質と、微粒子あるいは中空の微粒子と、非水系有機溶媒とを含む撥水撥油防汚処理剤を提供する。
【００８２】
ここで、ジメチルシロキサン基とクロロシリル基を主成分とする物質として、Ｈ3Ｃ−［Ｓｉ（ＣＨ３）２Ｏ］ｎ−ＳｉＣｌ3、またはＨ3Ｃ−［Ｓｉ（ＣＨ３）２Ｏ］ｎ−Ｓｉ（ＣＨ３）Ｃｌ２、Ｈ3Ｃ−［Ｓｉ（ＣＨ３）２Ｏ］ｎ−Ｓｉ（ＣＨ３）２Ｃｌ、Ｃｌ3ＳｉＯ−［Ｓｉ（ＣＨ３）２Ｏ］ｎ−ＳｉＣｌ3、Ｃｌ２Ｓｉ（ＣＨ３）Ｏ−［Ｓｉ（ＣＨ３）２Ｏ］ｎ−Ｓｉ（ＣＨ３）Ｃｌ２、ＣｌＳｉ（ＣＨ３）２Ｏ−［Ｓｉ（ＣＨ３）２Ｏ］ｎ−Ｓｉ（ＣＨ３）２Ｃｌ、（ｎは、０又は１２以下の整数）を用い、クロロシリルキ基を主成分とする物質としてＣｌ３Ｓｉ（ＯＳｉＣｌ２）ｍＣｌ（ｍは０または整数）またはアルコキシシリル基を主成分とする物質として（ＡＯ）３Ｓｉ（ＯＳｉ（ＯＡ）２）ｍ（ＯＡ）（ｍは、０または整数、Ａはアルキル基）を用いると、廃棄時に焼却してもふっ酸を発生させない作用がある。
【００８３】
また、ジメチルシロキサン基とクロロシリル基を主成分とする物質とクロロシリル基を主成分とする物質またはアルコキシシリル基を主成分とする物質、あるいはフッ化炭素基と炭化水素基とクロロシリル基を主成分とする物質とクロロシリル基を主成分とする物質またはアルコキシシリル基を主成分とする物質の分子混合比をそれぞれ１：１０〜２０：１にしておくと、被膜強度を向上でき、耐摩耗性や耐水性に優れ撥水撥油防汚膜を製造できる作用がある。
【００８４】
さらに、微粒子あるいは中空の微粒子が透明であり、サイズが５ｎｍ乃至４００ｎｍであれば、被膜の透明度を保ったままで、撥水性能が格段に優れた撥水撥油防汚処理剤を提供できて都合がよい。一方、サイズが４００ｎｍ乃至５０μであると、透明性は損なわれるが、表面粗さが大きくできて撥水撥油防汚性を大幅に向上できる。
【００８５】
またこのとき、非水系有機溶媒として、含水率が１００ｐｐｍ以下の有機溶媒を用いると、撥水撥油防汚処理剤の白濁を防げて、ポットライフの長い処理剤を製造できる作用がある。
また、乾燥雰囲気として、窒素ガスまたは湿度が５％以下の空気を用いると、処理剤調合時に撥水撥油防汚処理剤の白濁を防げて、さらにポットライフの長い処理剤を製造できる作用がある。
【００８６】
次に、第２番目の発明群の撥水撥油防汚処理剤について、その製造方法と共に使用例を実施の形態として説明する。
【００８７】
第２の発明群では、
少なくともジメチルシロキサン基とアルコキシシリル基を主成分とする物質とシラノール縮合触媒またはクロロシリル基を含む物質、
あるいは、少なくともジメチルシロキサン基とアルコキシシリル基を主成分とする物質とアルコキシシリル基を主成分とする物質とシラノール縮合触媒またはクロロシリル基を含む物質、
あるいは、少なくともジメチルシロキサン基とアルコキシシリル基を主成分とする物質とシラノール縮合触媒またはクロロシリル基を含む物質と微粒子あるいは中空の微粒子、
あるいは、少なくともジメチルシロキサン基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合することにより、
【００８８】
少なくともジメチルシロキサン基とアルコキシシリル基を主成分とする物質と、シラノール縮合触媒またはクロロシリル基を含む物質と、有機溶媒を含む撥水撥油防汚処理剤、
あるいは、少なくともジメチルシロキサン基とアルコキシシリル基を主成分とする物質と、アルコキシシリル基を主成分とする物質と、シラノール縮合触媒またはクロロシリル基を含む物質と、有機溶媒を含む撥水撥油防汚処理剤、
あるいは、少なくともジメチルシロキサン基とアルコキシシリル基を主成分とする物質と、シラノール縮合触媒またはクロロシリル基を含む物質と、微粒子あるいは中空の微粒子と、有機溶媒とを含む撥水撥油防汚処理剤、
あるいは、少なくともジメチルシロキサン基とアルコキシシリル基を主成分とする物質と、アルコキシシリル基を主成分とする物質と、シラノール縮合触媒またはクロロシリル基を含む物質と、微粒子あるいは中空の微粒子と、有機溶媒とを含む撥水撥油防汚処理剤
を提供する。
【００８９】
また、少なくともフッ化炭素基と炭化水素基とアルコキシシリル基を主成分とする物質とシラノール縮合触媒またはクロロシリル基を含む物質と微粒子あるいは中空の微粒子、
あるいは、少なくともフッ化炭素基と炭化水素基とアルコキシシリル基を主成分とする物質とアルコキシシリル基を主成分とする物質とシラノール縮合触媒またはクロロシリル基を含む物質と微粒子あるいは中空の微粒子
とを有機溶媒を用いて希釈混合することにより、
【００９０】
少なくともフッ化炭素基と炭化水素基とアルコキシシリル基を主成分とする物質と、シラノール縮合触媒またはクロロシリル基を含む物質と、微粒子あるいは中空の微粒子と、有機溶媒とを含む通常の空気雰囲気中での製膜が可能な撥水撥油防汚処理剤、
あるいは、少なくともフッ化炭素基と炭化水素基とアルコキシシリル基を主成分とする物質と、アルコキシシリル基を主成分とする物質と、シラノール縮合触媒またはクロロシリル基を含む物質と、微粒子あるいは中空の微粒子と、有機溶媒とを含むことを特徴とする通常の空気雰囲気中での製膜が可能な撥水撥油防汚処理剤
を提供するものである。
【００９１】
ここで、ジメチルシロキサン基とアルコキシシリル基を主成分とする物質として、Ｈ3Ｃ−［Ｓｉ（ＣＨ３）２Ｏ］ｎ−Ｓｉ（ＯＡ）3、またはＨ3Ｃ−［Ｓｉ（ＣＨ３）２Ｏ］ｎ−Ｓｉ（ＣＨ３）（ＯＡ）２、Ｈ3Ｃ−［Ｓｉ（ＣＨ３）２Ｏ］ｎ−Ｓｉ（ＣＨ３）２ＯＡ、（ＯＡ）3ＳｉＯ−［Ｓｉ（ＣＨ３）２Ｏ］ｎ−Ｓｉ（ＯＡ）3、（ＯＡ）２Ｓｉ（ＣＨ３）Ｏ−［Ｓｉ（ＣＨ３）２Ｏ］ｎ−Ｓｉ（ＣＨ３）（ＯＡ）２、（ＯＡ）Ｓｉ（ＣＨ３）２Ｏ−［Ｓｉ（ＣＨ３）２Ｏ］ｎ−Ｓｉ（ＣＨ３）２ＯＡ、（ｎは、０または１２以下の整数、Ａはアルキル基）を用いると、廃棄時に焼却してもふっ酸を発生させない作用がある。
【００９２】
さらに、微粒子あるいは中空の微粒子が透明であり、サイズが５ｎｍ乃至４００ｎｍであれば、被膜の透明度を保ったままで、撥水性能が格段に優れた撥水撥油防汚処理剤を提供できて都合がよい。一方、サイズが４００ｎｍ乃至５０μｍであると、透明性は損なわれるが、表面凸凹を大きくできて撥水撥油防汚性を大幅に向上できる作用がある。
【００９３】
また、ジメチルシロキサン基とアルコキシシリル基を主成分とする物質とアルコキシシリル基を主成分とする物質の分子混合比、あるいはフッ化炭素基と炭化水素基とアルコキシシリル基を主成分とする物質とアルコキシシリル基を主成分とする物質の分子混合比を、それぞれ１：１０〜２０：１にしておくと、被膜強度を向上でき、耐摩耗性や耐水性に優れた撥水撥油防汚膜を製造できる作用がある。
【００９４】
さらに、シラノール縮合触媒として、カルボン酸金属塩、カルボン酸エステル金属塩、カルボン酸金属塩ポリマー、カルボン酸金属塩キレート、チタン酸エステルチタン酸エステルキレート類、及び酸化チタンを用いると、製膜時間を短縮できて製造コストを軽減できる作用がある。
【００９５】
また、シラノール縮合触媒の代わりに、ケチミン化合物、又は有機酸、アルジミン化合物、エナミン化合物、オキサゾリジン化合物、アミノアルキルアルコキシシラン化合物を用いると、さらに製膜時間を短縮できて都合がよい。
さらにまた、シラノール縮合触媒に、ケチミン化合物、又は有機酸、アルジミン化合物、エナミン化合物、オキサゾリジン化合物、アミノアルキルアルコキシシラン化合物から選ばれる少なくとも１つを添加混合して用いると、さらに製膜時間を短縮できて製造コストを軽減できる作用がある。
【００９６】
またこのとき、非水系有機溶媒として、含水率が１００ｐｐｍ以下の有機溶媒を用いると、水分の混入が少なくなりポットライフを長くする上で都合がよい。
また、乾燥雰囲気として、窒素ガスまたは湿度が５％以下の空気を用いると、水分の混入が少なくなり、さらにポットライフの長い処理剤を製造できる作用がある。
【００９７】
さらにまた、第３番目の発明群の撥水撥油防汚処理剤について、その製造方法と共に使用例を実施の形態として説明する。
【００９８】
第３の発明群は、第２の発明群の撥水撥油防汚処理剤の製造方法に於いて、有機溶媒の代わりに、水系溶媒を用い撥水撥油防汚処理剤を製造提供するものである。水系溶媒を用いれば、通常の空気雰囲気中での製膜が可能で且つ環境負荷を少なくする上で都合がよい。
【００９９】
また、少なくともフッ化炭素基と炭化水素基とアルコキシシリル基を主成分とする物質と、微粒子あるいは中空の微粒子と、
あるいはフッ化炭素基と炭化水素基とアルコキシシリル基を主成分とする物質と、アルコキシシリル基を主成分とする物質と、微粒子あるいは中空の微粒子とを、
空気中で水系溶媒を用いて希釈混合することにより、
【０１００】
少なくともフッ化炭素基と炭化水素基とアルコキシシリル基を主成分とする物質と、微粒子あるいは中空の微粒子と、水系溶媒を用いたことを特徴とする撥水撥油防汚処理剤、
あるいはフッ化炭素基と炭化水素基とアルコキシシリル基を主成分とする物質と、アルコキシシリル基を主成分とする物質と、微粒子あるいは中空の微粒子と、水系溶媒を用いたことを特徴とする撥水撥油防汚処理剤を提供するものである。
【０１０１】
この場合も、前期と同様に、水系溶媒を用いれば、通常の空気雰囲気中での製膜が可能で且つ環境負荷を少なくする上で都合がよい。
【０１０２】
ここで、水系溶媒として、アルコール、またはアルコールを含む水、または界面活性剤を含む水、または界面活性剤とアルコールを含む水を用いることは、有機溶媒を用いる場合に比べて環境負荷を大幅に低減できて作用がある。
【０１０３】
さらに、第４番目の発明群の実施の形態を説明するが、第４の発明群は、第１乃至第３の発明群の処理剤を用いて処理した表面に微細な凸凹を有する撥水撥油防汚膜が基材表面に結合形成された物品を提供するものであり、さらに、それら物品を組み込んだ製品を提供するものである。
【０１０４】
前記撥水撥油防汚処理剤を用いれば、金属、半導体、セラミック、プラスチック、窯業製品、合成繊維、天然繊維、紙、皮革、毛皮、木材、竹または石等の基材表面に、室温で処理剤を接触反応させるだけで、表面に微細な凸凹を有する高性能な撥水撥油防汚性の被膜を形成できるので、高性能な撥水撥油防汚膜が形成された物品を低コストで製造できる作用がある。
【０１０５】
また、この様な撥水撥油防汚膜は、そのままでも被膜強度は実用レベルにあるが、より一層強度を増加させたい場合には、被膜形成後、空気中で２００〜３００℃（基材が破壊される温度以下が前提。）で２０〜３０分程度加熱すれば、ほぼ完全に被膜内の脱水反応が完了し、格段に被膜強度を向上できる。さらに、加熱温度を高くすれば、焼結効果が増すが、非酸化性雰囲気である窒素雰囲気中でも、４００℃程度が限界である。
【０１０６】
さらにまた、物品として、建物の窓ガラス、または自動車用窓ガラス、太陽電池および太陽熱温水器用カバーガラス板、電磁誘導調理器用天板を用い、表面に撥水撥油防汚性の被膜を形成すると、撥水撥油防汚効果が高い高性能製品を低コストで製造できる作用がある。
【０１０７】
以下、本発明の実施例を具体的に説明するが、以下の実施例においては、とくに記載していない限り分子組成比はモル比を意味する。また、特に記載のない％は重量％を意味する。
なお、本願発明はこれら実施例によって何ら限定されるものではない。
【実施例１】
【０１０８】
まず、１番目の発明群の撥水撥油防汚処理剤について、２つの実施例を用いて詳細に製造方法とそれを用いた処理方法を説明する。
【０１０９】
例えば、湿度５％以下の乾燥雰囲気中（３５％以下の空気なら良いが、５％以下の空気あるいは窒素ガスがより好ましい。）で、あらかじめクロロシリル基を主成分とする物質として、Ｃｌ３Ｓｉ（ＯＳｉＣｌ２）２Ｃｌ（ｍは０または整数、Ｃｌ基がメトキシ基であるアルコキシシリル基を主成分とする物質でも、被膜形成後空気中で水分を吸収して加水分解するので問題はなかった。）を非水系溶媒である含水率が５０ｐｐｍ程度（含水率が１００ｐｐｍ以下なら実用上は問題なかった。）で、水をほとんど含まないヘキサデカンに０．００５ｍｏｌ／Ｌの濃度（０．１ｍｏｌ／Ｌ以下の濃度が好ましい。）になるように溶解した溶液に、微粒子あるいは中空の微粒子として、大きさがおよそ１００ｎｍの透明シリカ製中空微粒子を０．５ｇ／Ｌ混合分散させた。
【０１１０】
その後、さらに、フッ化炭素基と炭化水素基とクロロシリル基を主成分とする物質として、ＣＦ3−（ＣＦ2）７−（ＣＨ２）２−ＳｉＣｌ3を、０．００５ｍｏｌ／Ｌの濃度（０．１〜０．００１ｍｏｌ／Ｌ以下の濃度が好ましい。）になるように添加して（この場合、クロロシリル基を主成分とする物質とフッ化炭素基と炭化水素基とクロロシリル基を主成分とする物質の分子組成比は１：１になる。）撥水撥油防汚処理剤（以下、複合膜形成溶液という。）を作成した。
【０１１１】
次に、例えば自動車用窓ガラス（建物用窓ガラスや太陽電池、太陽熱温水器の保護ガラス、あるいはＩＨ調理器のセラミック製やガラス製天板等にも同様に使用できた。）に用いられるガラス板をよく洗浄し、乾燥後、表面に前記複合膜形成溶液を塗布し１、２時間反応させた。
【０１１２】
このとき、ガラス板表面は水酸基すなわち活性水素を多数含み、且つ吸着水で被われているので、前記ガラス板表面で二つの物質のＳｉＣｌ基と前記水酸基や吸着水とが脱塩酸反応して、フッ化炭素基と炭化水素基とクロロシリル基を主成分とする物質とクロロシリル基を主成分とする物質が混合反応し、シリカ製中空微粒子含んだ状態で−ＳｉＯ−結合を介して前記ガラス板表面に結合する。
【０１１３】
すなわち、図１に示すように、フッ化炭素基と炭化水素基とクロロシリル基を主成分とする物質は、フッ化炭素基と炭化水素基とシリル基を主成分とする物質１に、クロロシリル基を主成分とする物質は、シロキサン結合（シロキサン基を主成分とする物質）２に変化する。すなわち、フッ化炭素基と炭化水素基とシリル基を主成分とする物質１はシリカ製中空微粒子３を含んだ状態で前記−ＳｉＯ−結合を介して、ガラス板４表面やシロキサン基を主成分とする物質２と結合する。一方、クロロシリル基を主成分とする物質は、シロキサン基を主成分とする物質２に変化してシリカ製中空微粒子３を含んだ状態で前記−ＳｉＯ−結合を介して、ガラス板４表面やフッ化炭素基と炭化水素基とシリル基を主成分とする物質１と結合する。
【０１１４】
そこで、表面の余分な複合膜形成溶液を洗浄除去（沸点が、２００度以下の有機溶媒、例えばオクタン等を用いれば、有機溶媒は放置しておくだけで蒸発するので、この工程は、実用上は、省略可能であった。）して空気中に取り出すと、フッ化炭素基と炭化水素基とシリル基を主成分とする物質１とシロキサン基を主成分とする物質２とシリカ製中空微粒子３を含み、且つ水酸基５を多数含む複合膜６（可視光に対する透過率は、９９％以上）を前記ガラス板４表面に形成できた。（図１（ａ））
【０１１５】
その後、前記複合膜が形成されたそれぞれのガラス板を２００〜４００℃、３０〜１２０分程度の条件で加熱処理を行うと、膜中に残っていた水酸基５が脱水反応して、ポリシロキサン結合を形成し網目状のシリカ膜７に変化して撥水撥油性の複合膜８を製造できた。（図２（ｂ））
【０１１６】
その結果、フッ化炭素基と炭化水素基とシリル基を主成分とする物質１とシロキサン基を主成分とする物質２とシリカ製中空微粒子３よりなる耐摩耗性で耐候性が高く且つ１００ｎｍ〜１５０ｎｍレベルの凸凹を有する撥水撥油性被膜９となり、高耐久超撥水撥油防汚性の自動車用窓ガラス板を製造できた（図２）。
【０１１７】
このときの撥水撥油防汚性のガラス板の水滴接触角は、物質１と物質２の組成に依存した。フッ化炭素基と炭化水素基とクロロシリル基を主成分とする物質とクロロシリル基を主成分とする物質の混合比を１：１０乃至１：０（好ましくは１：１０〜２０：１）の範囲で変化させ、さらに添加微粒子の粒径を５ｎｍ乃至５０μｍの範囲で変化させれば、水滴接触角は１４０±２０度の範囲で制御できた。また、０．０２ｍｏｌ／Ｌの水滴に対する転落角は１６度以下に制御できた。さらに、このときの臨界表面エネルギーは、３乃至０．１ｍＮ/ｍに制御であった。
【０１１８】
なお、微粒子として、透明なシリカやアルミナ、ジルコニア等の透明微粒子を用いても、大きさが４００ｎｍを超えると被膜が白濁したが、５乃至３００ｎｍ程度であれば、被膜は完全に透明であり、反射防止効果もあった。
【０１１９】
さらにまた、中空微粒子を用いた場合には、中空でない微粒子に比べて表面反射防止効果が高かった。また、中空の微粒子の場合にも、透明性を確保するには、粒形は５ｎｍ乃至４００ｎｍが最適であった。しかしながら、撥水撥油効果のみ期待する場合には、中空でなくとも効果は同じであった。また、撥水効果を高めるのに適したサイズは、５ｎｍ乃至５０μであった。
【０１２０】
なお、複合膜形成溶液の溶媒を蒸発させて被膜を形成する場合には、複合膜形成溶液に用いる非水系の溶媒の沸点は、低いほど早く蒸発除去できるので都合がよいが、取扱いの上では５０〜２００℃程度がよかった。
【０１２１】
一方、非水系の有機溶媒で洗浄する場合には、複合膜形成溶液に用いる非水系の溶媒の沸点は、高いほど安定しているが、取扱いの上では１５０〜３５０℃程度がよかった。
【０１２２】
また、複合膜形成溶液のフッ化炭素基と炭化水素基とクロロシリル基を主成分とする物質とクロロシリル基を主成分とする物質の分子組成比を変えて、複合膜に含まれるフッ化炭素基と炭化水素基とシリル基を主成分とする物質１とシロキサン基を主成分とする物質２の分子組成比を、好ましくは１：１０〜２０：１（より好ましくは１：３〜３：１）にしておくと、フッ化炭素基と炭化水素基とクロロシリル基を主成分とする物質１００％（すなわち、クロロシリル基を主成分とする物質を含まない。）に微粒子を添加して作成した被膜の場合に比べて大幅に耐摩耗性を向上できた。
【０１２３】
また、このままでも被膜強度は実用レベルにあるが、より一層強度を増加させたい場合には、被膜形成後、空気中で２００〜３００℃（基材が破壊される温度以下が前提。）で２０〜３０分程度加熱すれば、−Ｓｉ（ＯＣ2Ｈ5）基が吸着水と反応して生成された≡ＳｉＯＨ基の大部分が脱水反応して、ポリシロキサン結合を形成し網目状のシリカ膜に変化して、耐摩耗性、且つ離水性（滑水性ともいう）に優れたフッ化炭素基と炭化水素基とシリル基を主成分とする物質とシロキサン基を主成分とする物質と微粒子よりなる表面が凸凹の防汚性の複合膜となり、高耐久性且つ水切り特性に優れた防汚性のガラス板を製造できた。
【０１２４】
さらに、微粒子を含む複合膜が形成された窓ガラス板を不活性ガスである窒素ガス中で４００℃３０分程度の加熱処理を行うとほぼ完全に被膜内の脱水反応が完了し、格段に被膜強度を向上できた。
【０１２５】
ここで、加熱温度を高くすれば、焼結効果が増すが、非酸化性雰囲気である窒素雰囲気中でも、４００℃程度がが限界であった。
【０１２６】
なお、フッ化炭素基と炭化水素基とクロロシリル基のみを主成分とする物質として、一般には、以下のような物質が挙げられる。
ＣＦ3−（ＣＦ2）n−（Ｒ）m−ＳｉＸpＣｌ3-p
（但し、ｎは０または１６以下の整数、Ｒはアルキル基、フェニル基、ビニル基、エチニル基、シリコン若しくは酸素原子を含む置換基、ｍは０又は１、ＸはＨ，アルキル基，アルコキシル基，含フッ素アルキル基又は含フッ素アルコキシ基の置換基、ｐは０、１または２）
【０１２７】
さらに、具体的には、以下に示す（１）-(１１)が挙げられる。
（１） ＣＦ3ＣＨ2Ｏ（ＣＨ2）15ＳｉＣｌ3
（２） ＣＦ3（ＣＨ2）2Ｓｉ（ＣＨ3）2（ＣＨ2 ）15ＳｉＣｌ3
（３） ＣＦ3（ＣＨ2）6Ｓｉ（ＣＨ3）2（ＣＨ2 ）9 ＳｉＣｌ3
（４） ＣＦ3ＣＯＯ（ＣＨ2）15ＳｉＣｌ3
（５）ＣＦ3（ＣＦ2）7−（ＣＨ2）2ＳｉＣｌ3
（６）ＣＦ3（ＣＦ2）５−（ＣＨ2）2ＳｉＣｌ3
（７） ＣＦ3（ＣＦ2）３−（ＣＨ2）2ＳｉＣｌ3
（８） ＣＦ3（ＣＦ2）7−Ｃ6Ｈ4ＳｉＣｌ3
（９）［ＣＦ3（ＣＦ2）３（ＣＨ2）2］２ＳｉＣｌ２
（１０）［ＣＦ3（ＣＦ2）３（ＣＨ2）2］３ＳｉＣｌ
（１１）ＣＦ3（ＣＦ2）7−（ＣＨ2）2ＳｉＣＨ3Ｃｌ２
【０１２８】
また、クロロシリル基を主成分とする物質として、ＳｉＣｌ4、ＳｉＨＣｌ3、ＳｉＨ2Ｃｌ2等が利用できた。
一般には、Ｃｌ3Ｓｉ（−ＯＳｉＣｌ2）ｍ−Ｃｌ（但し、ｍは整数）で表される化合物が利用できる。
【０１２９】
さらにまた、アルコキシシリル基を主成分とする物質として、一般式（ＡＯ）３Ｓｉ（ＯＳｉ（ＯＡ）２）２（ＯＡ）で表される物質を用いても同様の結果が得られた。
また、Ｓｉ（ＯＣＨ３）４やＳｉ（ＯＣ２Ｈ５）４、ＳｉＨ（ＯＣＨ３）3、ＳｉＨ2（ＯＣＨ３）2等が利用できた。
一般には、（ＣＨ３Ｏ）3Ｓｉ（−ＯＳｉ（ＯＣＨ３）2）ｍ−ＯＣＨ３（但し、ｍは整数）で表される化合物が利用できる。
【０１３０】
このとき、クロロシリル基を主成分とする物質の代わりにアルコキシ基を主成分とする物質を用いても、アルコキシ基を主成分とする物質は、当然脱塩酸反応はしないが、フッ化炭素基およびクロロシリル基を含む化学吸着剤が反応して発生する塩酸が触媒となり、製膜後空気中の水分を吸収してシロキサン結合を形成する。
【０１３１】
なお、クロロシリル基を主成分とする物質とアルコキシシリル基を主成分とする物質を混合して用いても良いことは言うまでもない。
【０１３２】
さらに、非水系溶媒としては、含水率が１００ｐｐｍ以下なら実用に供し得るが、脱水した炭化水素系溶媒やフッ化炭素系溶媒、シリコーン系溶媒を用いることが可能であり、特に沸点が５０〜３５０℃のものが使用に適していた。
【０１３３】
具体的に使用可能なもとして、石油ナフサ、ソルベントナフサ、石油エーテル、石油ベンジン、イソパラフィン、ノルマルパラフィン、デカリン、ノナン、工業ガソリン、灯油、ジメチルシリコーン、フェニルシリコーン、アルキル変性シリコーン、ポリエーテルシリコーン等を挙げることができる。
【０１３４】
また、フッ化炭素系溶媒には、フロン系溶媒や、フロリナート（３Ｍ社製品）、アフルード（旭ガラス社製品）等がある。なお、これらは１種単独で用いても良いし、良く混ざるものなら２種以上を組み合わせてもよい。さらに、クロロホルム等有機塩素系の溶媒を添加しても良い。
【０１３５】
なお、クロロシリル基を主成分とする物質、あるいはアルコキシシリル基を主成分とする物質を添加した場合、フッ化炭素基と炭化水素基とクロロシシリル基を主成分とする物質と微粒子のみで作成した被膜に比べて、膜中のフッ化炭素基と炭化水素基とシリル基を主成分とする物質の密度を２〜３倍向上できた。
【０１３６】
また、本実施例において、クロロシリル基を主成分とする物質またはアルコキシ基を主成分とする物質は、必ずしも添加しなくとも良いが、添加しておいた方が、添加してない場合に比べ、被膜強度を５〜１０倍程度強化できた。なお、クロロシリル基を主成分とする物質またはアルコキシ基を主成分とする物質を含まない場合でも、耐摩耗性は多少劣ったが、実用レベルにはあった。
【実施例２】
【０１３７】
実施例１において、フッ化炭素基と炭化水素基とクロロシリル基を主成分とする物質の代わりに、ジメチルシロキサン基とクロロシリル基を主成分とする物質、例えばＣＨ3−［Ｓｉ（ＣＨ３）２Ｏ］３−ＳｉＣｌ3を用い、その他を同条件とした場合、撥油性はやや劣ったが、その他はほぼ同様の結果であった。
【０１３８】
なお、ここで、ジメチルシロキサン基とクロロシリル基を主成分とする物質とクロロシリル基を主成分とする物質の混合比を１：１０乃至１：０（より好ましくは１：１０乃至２０：１）の範囲で変化させ、さらに添加微粒子の粒径を５ｎｍ乃至５０μｍの範囲で変化させれば、水滴接触角は１３５±２０度の範囲で制御できた。また、０．０２ｍＬの水滴に対する転落角は１２度以下に制御できた。さらに、臨界表面エネルギーは、５乃至０．４ｍＮ/ｍに制御できた。
【０１３９】
また、微粒子として、透明なシリカやアルミナ、ジルコニア等の透明微粒子を用いても、大きさが４００ｎｍを超えると被膜が白濁したが、５乃至４００ｎｍ程度であれば、被膜は完全に透明であり、反射防止効果もあった。
さらにまた、中空微粒子の場合は、中空でない微粒子に比べて表面反射防止効果が高かった。また、透明性を確保するには、粒形は５ｎｍ乃至４００ｎｍが最適であった。しかしながら、撥水撥油効果のみ期待する場合には、中空でなくとも効果は同じであった。また、撥水効果を高めるのに適したサイズは、５ｎｍ乃至５０μであった。
【０１４０】
一方、本実施例において、微粒子の添加を省略すると、耐久性は実施例１と同等に維持でき、実際に使用可能なレベルのガラス板は得られたが、撥水性は、せいぜい１０８度であり、離水性も微粒子を添加した場合に比べて劣る撥水撥油防汚膜であった。なお、その他はほぼ同様の結果であった。
【０１４１】
また、クロロシリル基を主成分とする物質、あるいはアルコキシシリル基を主成分とする物質を添加しなかった場合、ジメチルシロキサン基とアルコキシシリル基を主成分とする物質とクロロシリル基を主成分とする物質、あるいはアルコキシシリル基を主成分とする物質と微粒子で作成した被膜に比べて、膜中のジメチルシロキサン基とシリル基を主成分とする物質の密度が多少低下して耐摩耗性が劣化したが、それでも実用に供し得るレベルではあった。
【０１４２】
なお、ここで、フッ化炭素基と炭化水素基とクロロシリル基を主成分とする物質とジメチルシロキサン基とクロロシリル基を主成分とする物質を混合して用いてもよいことは言うまでもない。
【０１４３】
本実施例において、ジメチルシロキサン基とクロロシリル基を主成分とする物質として、一般に、以下に示される物質、ＣＨ3−［Ｓｉ（ＣＨ３）２Ｏ］ｎ−ＳｉＣｌ3、またはＣＨ3−［Ｓｉ（ＣＨ３）２Ｏ］ｎ−Ｓｉ（ＣＨ３）Ｃｌ２、ＣＨ3−［Ｓｉ（ＣＨ３）２Ｏ］ｎ−Ｓｉ（ＣＨ３）２Ｃｌ、Ｃｌ3ＳｉＯ−［Ｓｉ（ＣＨ３）２Ｏ］ｎ−ＳｉＣｌ3、Ｃｌ２Ｓｉ（ＣＨ３）Ｏ−［Ｓｉ（ＣＨ３）２Ｏ］ｎ−Ｓｉ（ＣＨ３）Ｃｌ２、ＣｌＳｉ（ＣＨ３）２Ｏ−［Ｓｉ（ＣＨ３）２Ｏ］ｎ−Ｓｉ（ＣＨ３）２Ｃｌ、（ｎは、０又は１２以下の整数）が上げられる。
【０１４４】
具体的には、ＣＨ3−［Ｓｉ（ＣＨ３）２Ｏ］３−ＳｉＣｌ3や、ＣＨ3−［Ｓｉ（ＣＨ３）２Ｏ］ｎ−Ｓｉ（ＣＨ３）Ｃｌ２、ＣｌＳｉ（ＣＨ３）２Ｏ−［Ｓｉ（ＣＨ３）２Ｏ］２−Ｓｉ（ＣＨ３）２Ｃｌ等が使用できた。
【０１４５】
なお、ここで、両末端にＳｉＣｌ基を有する物質、例えば、ＣｌＳｉ（ＣＨ３）２Ｏ−［Ｓｉ（ＣＨ３）２Ｏ］２−Ｓｉ（ＣＨ３）２Ｃｌをいる場合には、前述と同様の方法で被膜を形成後、さらに、最表面を（ＣＨ3）３ＳｉＣｌのみを含む処理剤で処理することで、最表面に残った水酸基をほぼ完全に除去でき、最表面が全て（ＣＨ3）３ＳｉＯ−の撥水撥油防汚膜を形成できた。
【０１４６】
一方、クロロシリルキ基を主成分とする物質として、一般には、Ｃｌ3Ｓｉ（−ＯＳｉＣｌ2）ｍ−Ｃｌ（但し、ｍは整数）で表される化合物が利用できる。
具体的には、ＳｉＣｌ4、ＳｉＨＣｌ3、ＳｉＨ2Ｃｌ2等が利用できた。
さらにまた、アルコキシシリル基を主成分とする物質として、一般には、（ＡＯ）３Ｓｉ（ＯＳｉ（ＯＡ）２）ｍ（ＯＡ）（但し、ｍは整数）で表される化合物が利用できる。
具体的には、Ｓｉ（ＯＣＨ３）４やＳｉ（ＯＣ２Ｈ５）４、ＳｉＨ（ＯＣＨ３）3、ＳｉＨ2（ＯＣＨ３）2等が利用できた。
【０１４７】
なお、実施例１および２において、クロロシリル基を主成分とする物質やアルコキシ基を主成分とする物質は、必ずしも添加しなくとも良いが、添加しておいた方が、添加してない場合に比べ、被膜の耐摩耗性を１０倍以上強化できた。
【０１４８】
また、微粒子や中空の微粒子も必ずしも添加しなくてもよいが、添加しない場合には、水滴接触角が１０５度乃至１２０度程度であり、添加した場合に比べて大幅に性能が劣化した。しかしながら、このレベルの被膜でも十分に実用性はあった。
【実施例３】
【０１４９】
次に、２番目の発明群の撥水撥油防汚処理剤について、２つの実施例を用いて詳細に製造方法とそれを用いた処理方法を説明する。
【０１５０】
例えば、相対湿度３５％の乾燥雰囲気中（６０％の雰囲気中でも調合自体は問題ないが、湿度が高いほど、処理剤のポットライフが短くなる。３５％以下なら、通常ポットライフを１ヶ月以上保てるので好ましい。したがって、窒素ガス雰囲気中でも良いことは言うまでもない。）で、あらかじめアルコキシシリル基を主成分とする物質として、（ＣＨ３Ｏ）３ＳｉＯＳｉ（ＯＣＨ３）３（ここで、ＣＨ３基がＣｌ基で置き換えられたクロロシリル基を主成分とする物質でも使用可能であるが、この場合は、塩酸が発生するので５％以下の乾燥雰囲気中で行うほうがよい。また、クロロシリル基を主成分とする物質を用いる場合には、多少とも発生する塩酸が触媒になるので、後工程で述べるシラノール縮合触媒は必ずしも添加する必要がない。）を非水系溶媒である含水率が５０ｐｐｍ程度（含水率が３００ｐｐｍ以下なら実用上は問題なかったが、少ないほど、処理剤のポットライフを長く保てた。）で、水をほとんど含まないシリコーン溶媒、例えば、ヘキサメチルジシロキサン溶媒に（好ましくい濃度は、０．０５〜１％程度）になるように溶かして複合膜形成溶液とした。ヘキサメチルジシロキサンに０．００５ｍｏｌ／Ｌの濃度（０．１ｍｏｌ／Ｌ以下の濃度が好ましい。）になるように溶解した溶液に、微粒子あるいは中空の微粒子として、大きさがおよそ２００ｎｍの透明シリカ製微粒子を０．５ｇ／Ｌ混合分散させた。
【０１５１】
その後、さらに、フッ化炭素基と炭化水素基とアルコキシシリル基を主成分とする物質として、ＣＦ3−（ＣＦ2）７−（ＣＨ２）２−Ｓｉ（ＯＣＨ3）3（ｎは正数）を０．００５ｍｏｌ／Ｌ、有機物のシラノール縮合触媒として、ジブチル錫ジアセチルアセトナートを０．０００１ｍｏｌ／Ｌの濃度（０．００００１乃至０．０１ｍｏｌ／Ｌが好ましい。）になるように添加（この場合、アルコキシシリル基を主成分とする物質とフッ化炭素基と炭化水素基とアルコキシシリル基を主成分とする物質の分子組成比は１：１になる。）して複合膜形成溶液（撥水撥油防汚処理剤）を作成した。
【０１５２】
なお、フッ化炭素基と炭化水素基とアルコキシシリル基を主成分とする物質とアルコキシシシリル基を主成分とする物質の分子組成比を、好ましくは１：１０〜２０：１（より好ましくは、１：３〜３：１）にしておくと、撥水性及び耐久性に優れた被膜が得られた。
【０１５３】
次に、例えば、建物用窓ガラス（自動車用窓ガラスや太陽電池、太陽熱温水器の保護ガラス、あるいはＩＨ調理器のセラミック製やガラス製天板等にも同様に使用できた。）に用いられるガラス板をよく洗浄し、乾燥後、普通の空気中で（相対湿度５７％、別の実験では７０％でも問題なかった。）表面に前記複合膜形成溶液を塗布し１、２時間反応させた。
【０１５４】
このとき、ガラス板表面は水酸基すなわち活性水素を多数含み、且つ吸着水で被われているので、前記ガラス板表面で、触媒を介して二つの物質のＳｉ（ＯＣＨ3）基と前記水酸基や吸着水とが脱アルコール反応して、フッ化炭素基と炭化水素基とアルコキシシリル基を主成分とする物質１とアルコキシシリル基を主成分とする物質２が混合反応し、且つシリカ製微粒子含んだ状態で−ＳｉＯ−結合を介して前記ガラス板表面に結合する。
【０１５５】
すなわち、実施例１と同様に、フッ化炭素基と炭化水素基とアルコキシシリル基を主成分とする物質は、フッ化炭素基と炭化水素基とシリル基を主成分とする物質に、アルコキシシリル基を主成分とする物質は、シロキサン結合（シロキサン基を主成分とする物質）に変化して、フッ化炭素基と炭化水素基とシリル基を主成分とする物質は、シリカ製微粒子含んだ状態で前記−ＳｉＯ−結合を介してガラス板表面やシロキサン基を主成分とする物質と結合する。一方、アルコキシシリル基を主成分とする物質は、シロキサン基を主成分とする物質に変化してシリカ製微粒子含んだ状態で前記−ＳｉＯ−結合を介して、ガラス板表面やフッ化炭素基と炭化水素基とシリル基を主成分とする物質と結合する。
【０１５６】
そこで、表面の余分な複合膜形成溶液を洗浄除去（沸点が、２００度以下の有機溶媒、例えばオクタン等を用いれば、有機溶媒は放置しておくだけで蒸発するので、この工程は、実用上は、省略可能であった。）して空気中に取り出すと、フッ化炭素基と炭化水素基とシリル基を主成分とする物質１とシロキサン基を主成分とする物質２とシリカ製微粒子を含む複合膜（可視光に対する透過率は、９８％以上）を前記ガラス板表面に形成できた。
【０１５７】
その後、前記複合膜が形成されたそれぞれのガラス板を２００〜３００℃（基材耐熱範囲であれば高いほど良好な被膜強度が得られるが、被膜の耐熱性が限界である。）３０〜１２０分程度の条件で加熱処理を行うと、膜中に残っていた水酸基が脱水反応して、ポリシロキサン結合を形成し網目状のシリカ膜に変化する。その結果、フッ化炭素基と炭化水素基とシリル基を主成分とする物質とシロキサン基を主成分とする物質とシリカ製微粒子よりなる耐摩耗性で耐候性が高く且つ表面が凸凹で膜厚が２５０ｎｍ〜３００ｎｍの撥水撥油性の複合膜となり、高耐久超撥水撥油防汚性の窓ガラス板を製造できた。より凸凹の大きな被膜を得るには、微粒子を大きくすればよいが、あまり大きな粒子を用いると、製膜はうまくいかなかった。透明な被膜を得るには５ｎｍ〜４００ｎｍ、透明でなくともよければ、４００ｎｍ〜５０μ程度の粒径が取り扱いしやすかった。
【０１５８】
このときの撥水撥油防汚性のガラス板の水滴接触角は、物質１と物質２の組成に依存した。フッ化炭素基と炭化水素基とアルコキシシリル基を主成分とする物質とアルコキシシリル基を主成分とする物質の混合比を１：１０乃至２：０の範囲で変化させ、さらに添加微粒子の粒径を５ｎｍ乃至５０μｍの範囲で変化させれば、水滴接触角は１４０±２０度の範囲で制御できた。また、０．０２ｍＬの水滴に対する転落角は１５度以下に制御できた。さらに、臨界表面エネルギーは、３乃至０．１ｍＮ/ｍに制御できた。
【０１５９】
なお、微粒子として、透明なシリカやアルミナ、ジルコニア等の透明微粒子を用いても、大きさが４００ｎｍを超えると被膜が白濁したが、５乃至３００ｎｍ程度であれば、被膜は完全に透明であり、反射防止効果もあった。
さらにまた、中空微粒子の場合は、中空でない微粒子に比べて表面反射防止効果が高かった。また、透明性を確保するには、粒形は５ｎｍ乃至４００ｎｍが最適であった。しかしながら、撥水撥油効果のみ期待する場合には、中空でなくとも効果は同じであった。また、撥水効果を高めるのに適したサイズは、５ｎｍ乃至５０μであった。
【０１６０】
なお、複合膜形成溶液の溶媒を蒸発させて被膜を形成する場合には、複合膜形成溶液に用いる非水系の溶媒の沸点は、低いほど早く蒸発除去できるので都合がよいが、取扱いの上では５０〜２００℃程度がよかった。
【０１６１】
一方、非水系の有機溶媒で洗浄する場合には、複合膜形成溶液に用いる非水系の溶媒の沸点は、高いほど安定しているが、取扱いの上では１５０〜３５０℃程度がよかった。
【０１６２】
また、複合膜形成溶液のフッ化炭素基と炭化水素基とアルコキシシリル基を主成分とする物質とアルコキシシリル基を主成分とする物質の分子組成比を変えて、複合膜に含まれるフッ化炭素基と炭化水素基とシリル基を主成分とする物質１とシロキサン基を主成分とする物質２の分子組成比を、好ましくは１：１０〜２０：１（より好ましくは１：３〜３：１）にしておくと、フッ化炭素基と炭化水素基とアルコキシシリル基を主成分とする物質１００％（すなわち、アルコキシシリル基を主成分とする物質を含まない。）に微粒子を添加して作成した被膜の場合に比べて大幅に耐摩耗性を向上できた。
【０１６３】
また、このままでも被膜強度は実用レベルにあるが、より一層強度を増加させたい場合には、被膜形成後、空気中で２００〜３００℃（基材が破壊される温度以下が前提。）で２０〜３０分程度加熱すれば、−Ｓｉ（ＯＣ2Ｈ5）基が吸着水と反応して生成された≡ＳｉＯＨ基の大部分が脱水反応して、ポリシロキサン結合を形成し網目状のシリカ膜に変化して、耐摩耗性、且つ離水性（滑水性ともいう）に優れたフッ化炭素基と炭化水素基とシリル基を主成分とする物質とシロキサン基を主成分とする物質と微粒子よりなる表面が凸凹の防汚性の複合膜となり、実施例１とほぼ同様の物性を有する高耐久性且つ水切り特性に優れた防汚性のガラス板を製造できた。
【０１６４】
さらにまた、微粒子を含む複合膜が形成された窓ガラス板を不活性ガスである窒素ガス中で４００℃３０分程度の加熱処理を行うとほぼ完全に被膜内の脱水反応が完了し、格段に被膜強度を向上できた。
なお、加熱温度を高くすれば、焼結効果が増すが、非酸化性雰囲気である窒素雰囲気中でも、４００℃が限界である。
【０１６５】
なお、フッ化炭素基と炭化水素基とアルコキシシリル基のみを主成分とする物質として、一般には、以下のような物質が挙げられる。
ＣＦ3−（ＣＦ2）n−（Ｒ）m−ＳｉＸp（ＯＡ）3-p
（但し、ｎは０または１６以下の整数、Ｒはアルキル基、フェニル基、ビニル基、エチニル基、シリコン若しくは酸素原子を含む置換基、ｍは０又は１、ＸはＨ，アルキル基，アルコキシル基，含フッ素アルキル基又は含フッ素アルコキシ基の置換基、ｐは０、１または２、ＯＡは、アルコキシ基を表す。）
【０１６６】
さらに、具体的には、以下に示す（１）-(１１)が挙げられる。
（１） ＣＦ3ＣＨ2Ｏ（ＣＨ2）15Ｓｉ（ＯＣＨ3）3
（２） ＣＦ3（ＣＨ2）2Ｓｉ（ＣＨ3）2（ＣＨ2 ）15Ｓｉ（ＯＣＨ3）3
（３） ＣＦ3（ＣＨ2）6Ｓｉ（ＣＨ3）2（ＣＨ2 ）9 Ｓｉ（ＯＣＨ3）3
（４） ＣＦ3ＣＯＯ（ＣＨ2）15Ｓｉ（ＯＣＨ3）3
（５）ＣＦ3（ＣＦ2）7−（ＣＨ2）2Ｓｉ（ＯＣＨ3）3
（６）ＣＦ3（ＣＦ2）５−（ＣＨ2）2Ｓｉ（ＯＣＨ3）3
（７） ＣＦ3（ＣＦ2）３−（ＣＨ2）2Ｓｉ（ＯＣＨ3）3
（８） ＣＦ3（ＣＦ2）7−Ｃ6Ｈ4Ｓｉ（ＯＣＨ3）3
（９）［ＣＦ3（ＣＦ2）３（ＣＨ2）2］２Ｓｉ（ＯＣＨ3）3
（１０）［ＣＦ3（ＣＦ2）３（ＣＨ2）2］３Ｓｉ（ＯＣＨ3）3
（１１）ＣＦ3（ＣＦ2）7−（ＣＨ2）2ＳｉＣＨ3（ＯＣＨ3）3
【０１６７】
また、アルコキシシリル基を主成分とする物質として、Ｓｉ（ＯＣＨ3）4、ＳｉＨ（ＯＣＨ3）3、ＳｉＨ2（ＯＣＨ3）2等が利用できた。
一般には、（Ｈ3ＣＯ）3Ｓｉ（−ＯＳｉ（ＯＣＨ3）2）ｍ−ＯＣＨ3（但し、ｍは整数）で表される化合物が利用できる。
【０１６８】
さらにまた、クロロシリル基を主成分とする物質として、一般式Ｃｌ３Ｓｉ（ＯＳｉＣｌ２）２Ｃｌで表される物質を用いても同様の結果が得られた。
また、ＳｉＣｌ４や、ＳｉＨＣｌ3、ＳｉＨ2Ｃｌ2等が利用できた。
一般には、Ｃｌ3Ｓｉ（−ＯＳｉＣｌ2）ｍ−Ｃｌ（但し、ｍは整数）で表される化合物が利用できる。
【０１６９】
このとき、アルコキシ基を主成分とする物質は、当然脱塩酸反応はしないが、、クロロシリル基を主成分とする物質が含まれていれば、シラノール縮合触媒が含まれてなくとも反応して発生する塩酸が触媒となり、製膜後空気中の水分を吸収してシロキサン結合を形成する。
【０１７０】
なお、アルコキシシリル基を主成分とする物質とクロロロシリル基を主成分とする物質を混合して用いても良いことは言うまでもない。
【０１７１】
さらに、非水系溶媒としては、水を含まない炭化水素系溶媒、あるいはフッ化炭素系溶媒やシリコーン系溶媒を用いることが可能であるが、特に沸点が５０〜３５０℃のものが使用に適していた。
【０１７２】
具体的に使用可能なものは、石油ナフサ、ソルベントナフサ、石油エーテル、石油ベンジン、イソパラフィン、ノルマルパラフィン、デカリン、ノナン、工業ガソリン、灯油、ジメチルシリコーン、フェニルシリコーン、アルキル変性シリコーン、ポリエーテルシリコーン等を挙げることができる。
【０１７３】
また、フッ化炭素系溶媒には、フロン系溶媒や、フロリナート（３Ｍ社製品）、アフルード（旭ガラス社製品）等がある。なお、これらは１種単独で用いても良いし、良く混ざるものなら２種以上を組み合わせてもよい。さらに、クロロホルム等有機塩素系の溶媒を添加しても良い。
【０１７４】
なお、本実施例において、アルコキシシリル基を主成分とする物質またはクロロシリル基を主成分とする物質は、必ずしも添加しなくとも良いが、添加しておいた方が、添加してない場合に比べ、被膜強度をより強化できた。
なお、アルコキシシリル基を主成分とする物質を含まない場合にでも、耐摩耗性は多少劣ったが、実用レベルにはあった。
また、シラノール縮合触媒として、一般に、カルボン酸金属塩、カルボン酸エステル金属塩、カルボン酸金属塩ポリマー、カルボン酸金属塩キレート、チタン酸エステルチタン酸エステルキレート類、及び酸化チタンを利用できた。
【０１７５】
一方、シラノール触媒であるジブチル錫オキサイドをケチミン化合物であるジャパンエポキシレジン社のＨ３に置き換え、その他の条件は同一にしてみたが、反応時間を３０分程度にまで短縮できた他は、ほぼ同様の結果が得られた。
【０１７６】
さらに、シラノール触媒を、ケチミン化合物であるジャパンエポキシレジン社のＨ３とシラノール触媒であるジブチル錫アセチルアセトネートの混合物（混合比は１：１）に置き換え、その他の条件は同一にしてみたが、反応時間を５〜１０分程度にまで短縮できた他は、ほぼ同様の結果が得られた。
【０１７７】
さらにまた、シラノール触媒の代わりに、クロロシリル基を主成分とする物質、例えば、ＳｉＣｌ４を用いた場合にも、多少の塩酸の発生を伴ったが、ほぼ同様の性能の被膜を形成できた。なお、この場合には、塩酸がシラノール縮合触媒として作用するので、シラノール触媒の添加は不要であった。
【０１７８】
なお、上述のケチミン化合物の代わりに、有機酸、またはアルジミン化合物、エナミン化合物、オキサゾリジン化合物、アミノアルキルアルコキシシラン化合物をそれぞれ単独で同じ濃度で用いた場合、ケチミン化合物を用いた場合とほぼ同様で必要反応時間は、３０分程度であった。
【０１７９】
一方、ケチミン化合物、又は有機酸、アルジミン化合物、エナミン化合物、オキサゾリジン化合物、アミノアルキルアルコキシシラン化合物にシラノール縮合触媒を加え混合比１：１で（（ここでは、ジャパンエポキシレジン社のＨ３とジブチル錫アセチルアセトネートを１：１で混合して用いた。なお、混合比は、１：９〜９：１で効果が顕著であった。）用いると、反応時間をさらに数倍早くでき、製膜時間を５〜１０分まで短縮できた。
【０１８０】
ここで、利用できるケチミン化合物は特に限定されるものではないが、例えば、２，５，８−トリアザ−１，８−ノナジエン、３，１１−ジメチル−４，７，１０−トリアザ−３，１０−トリデカジエン、２，１０−ジメチル−３，６，９−トリアザ−２，９−ウンデカジエン、２，４，１２，１４−テトラメチル−５，８，１１−トリアザ−４，１１−ペンタデカジエン、２，４，１５，１７−テトラメチル−５，８，１１，１４−テトラアザ−４，１４−オクタデカジエン、２，４，２０，２２−テトラメチル−５，１２，１９−トリアザ−４，１９−トリエイコサジエン等がある。
【０１８１】
また、利用できる有機酸としても特に限定されるものではないが、例えば、ギ酸、あるいは酢酸、プロピオン酸、ラク酸、マロン酸等があり、ほぼ同様の効果があった。
【０１８２】
したがって、以上の結果から、ケチミン化合物や有機酸、アルジミン化合物、エナミン化合物、オキサゾリジン化合物、アミノアルキルアルコキシシラン化合物がシラノール縮合触媒より活性が高いことが明らかとなった。
【０１８３】
さらにまた、ケチミン化合物や有機酸、アルジミン化合物、エナミン化合物、オキサゾリジン化合物、アミノアルキルアルコキシシラン化合物の内の１つとシラノール縮合触媒を混合して用いると、さらに活性が高くなることが確認できた。
【実施例４】
【０１８４】
実施例３において、フッ化炭素基と炭化水素基とアルコキシシリル基を主成分とする物質の代わりに、ジメチルシロキサン基とアルコキシシリル基を主成分とする物質、例えばＣＨ3−［Ｓｉ（ＣＨ３）２Ｏ］３−Ｓｉ（ＯＣＨ3）3を用い、その他を同条件とした場合、撥油性はやや劣ったが、その他はほぼ同様の結果であった。
なお、フッ化炭素基と炭化水素基とアルコキシシリル基を主成分とする物質とジメチルシロキサン基とアルコキシシリル基を主成分とする物質を混合して用いてもよいことは言うまでもない。
【０１８５】
同様に、ジメチルシロキサン基とアルコキシシリル基を主成分とする物質とアルコキシシリル基を主成分とする物質の混合比を１：１０乃至１：０（より好ましくは１：１０乃至２０：１）の範囲で変化させ、さらに添加微粒子の粒径を５ｎｍ乃至５０μｍの範囲で変化させれば、水滴接触角は１３５±２０度の範囲で制御できた。また、０．０２ｍｏｌ／Ｌの水滴に対する転落角は１４度以下に制御できた。さらに、臨界表面エネルギーは、５乃至０．２ｍＮ/ｍに制御できた。
【０１８６】
また、微粒子として、透明なシリカやアルミナ、ジルコニア等の透明微粒子を用いても、大きさが４００ｎｍを超えると被膜が白濁したが、５乃至３００ｎｍ程度であれば、被膜は完全に透明であり、反射防止効果もあった。
さらにまた、中空微粒子の場合は、中空でない微粒子に比べて表面反射防止効果が高かった。また、透明性を確保するには、粒形は５ｎｍ乃至４００ｎｍが最適であった。しかしながら、撥水撥油効果のみ期待する場合には、中空でなくとも効果は同じであった。また、撥水効果を高めるのに適したサイズは、５ｎｍ乃至５０μであった。
【０１８７】
一方、本実施例において、微粒子の添加を省略すると、撥水性は、せいぜい１０７度であり、離水性も微粒子を添加した場合に比べて劣る撥水撥油防汚膜であったが、アルコキシシリル基を主成分とする物質、あるいはクロロシリル基を主成分とする物質の有無にかかわらず、実際に使用可能なレベルのガラス板は得られた。
【０１８８】
アルコキシシリル基を主成分とする物質、あるいはクロロシリル基を主成分とする物質を添加しなかった場合、ジメチルシロキサン基とアルコキシシリル基を主成分とする物質と、アルコキシシリル基を主成分とする物質あるいはクロロシリル基を主成分とする物質と微粒子で作成した被膜に比べて、膜中のジメチルシロキサン基とシリル基を主成分とする物質の被膜密度が多少低下して耐摩耗性が劣化したが、それでも実用に供し得るレベルであった。
【０１８９】
本実施例において、ジメチルシロキサン基とアルコキシシリル基を主成分とする物質として、一般に、以下に示される物質、ＣＨ3−［Ｓｉ（ＣＨ３）２Ｏ］ｎ−Ｓｉ（ＯＣＨ3）3、またはＣＨ3−［Ｓｉ（ＣＨ３）２Ｏ］ｎ−Ｓｉ（ＣＨ３）（ＯＣＨ3）２、ＣＨ3−［Ｓｉ（ＣＨ３）２Ｏ］ｎ−Ｓｉ（ＣＨ３）２ＯＣＨ3、（Ｈ3ＣＯ）3ＳｉＯ−［Ｓｉ（ＣＨ３）２Ｏ］ｎ−Ｓｉ（ＯＣＨ3）3、（Ｈ3ＣＯ）２Ｓｉ（ＣＨ３）Ｏ−［Ｓｉ（ＣＨ３）２Ｏ］ｎ−Ｓｉ（ＣＨ３）（ＯＣＨ3）２、Ｈ3ＣＯＳｉ（ＣＨ３）２Ｏ−［Ｓｉ（ＣＨ３）２Ｏ］ｎ−Ｓｉ（ＣＨ３）２（ＯＣＨ3）、（ｎは、０又は１２以下の整数）が上げられる。
【０１９０】
具体的には、ＣＨ3−［Ｓｉ（ＣＨ３）２Ｏ］２−Ｓｉ（ＣＨ３）（ＯＣＨ3）２、ＣＨ3−［Ｓｉ（ＣＨ３）２Ｏ］２−Ｓｉ（ＣＨ３）２ＯＣＨ3、（Ｈ3ＣＯ）3ＳｉＯ−［Ｓｉ（ＣＨ３）２Ｏ］３−Ｓｉ（ＯＣＨ3）3、（Ｈ3ＣＯ）２Ｓｉ（ＣＨ３）Ｏ−［Ｓｉ（ＣＨ３）２Ｏ］２−Ｓｉ（ＣＨ３）（ＯＣＨ3）２、Ｈ3ＣＯＳｉ（ＣＨ３）２Ｏ−Ｓｉ（ＣＨ３）２Ｏ−Ｓｉ（ＣＨ３）２（ＯＣＨ3）等が使用できた。
なお、ここで、両末端にＳｉ（ＯＣＨ3）3基を有する物質、例えば、（Ｈ3ＣＯ）3ＳｉＯ−［Ｓｉ（ＣＨ３）２Ｏ］２−Ｓｉ（ＯＣＨ3）3をいる場合には、前述と同様の方法で被膜を形成下後、さらに、最表面を（ＣＨ3）３ＳｉＯＣＨ3のみを含む処理剤で処理することで、最表面が（ＣＨ3）３ＳｉＯ−の撥水撥油防汚膜を形成できた。
【０１９１】
また、アルコキシリルキ基を主成分とする物質として、一般には、（Ｈ3ＣＯ）3Ｓｉ（−ＯＳｉ（ＯＣＨ3）2）ｍ−（ＯＣＨ3）3（但し、ｍは整数）で表される化合物が利用できる。
具体的には、Ｓｉ（ＯＣＨ3）4、ＳｉＨ（ＯＣＨ3）3、ＳｉＨ2（ＯＣＨ3）2等が利用できた。
【０１９２】
さらにまた、クロロシリル基を主成分とする物質として、一般には、Ｃｌ３Ｓｉ（ＯＳｉＣｌ２）２Ｃｌで表される物質等が利用できる。
具体的には、ＳｉＣｌ４やＳｉＨＣｌ3、ＳｉＨ2Ｃｌ2等が利用できた。
【０１９３】
なお、実施例３および４においても、アルコキシ基を主成分とする物質やクロロシリル基を主成分とする物質は、必ずしも添加しなくとも良いが、添加しておいた方が、添加してない場合に比べ、被膜の耐摩耗性を１０倍以上強化できた。
【０１９４】
また、微粒子や中空の微粒子も必ずしも添加しなくてもよいが、添加しない場合には、水滴接触角が１０５度乃至１２０度程度であり、添加した場合に比べて大幅に性能が劣化した。しかしながら、このレベルでも十分に実用性はあった。
【実施例５】
【０１９５】
あらかじめ、大きさがおよそ１００ｎｍの透明シリカ製微粒子（光学特性を別にすれば、中空でなくとも撥水撥油効果は同じであった。また、撥水効果を高めるのに適したサイズは、５ｎｍ乃至５０μｍであった。）を体積比で１０％のエタノールを含む水溶媒に０．５ｇ／Ｌの濃度になるように混合し、超音波分散機（いわゆるホモジナイザーやミキサーを用いてもよい。）で１０分間程度処理して、十分分散させた。
【０１９６】
さらに、フッ化炭素基と炭化水素基とアルコキシシリル基を主成分とする物質として、例えば、ＣＦ3（ＣＦ2 ）7（ＣＨ2 ）2Ｓｉ（Ｓｉ（ＯＣＨ３）3やＣＦ3（ＣＦ2 ）7（ＣＨ2 ）2Ｓｉ（ＳｉＣＨ３（ＯＣＨ３）２）とアルコキシシリル基を主成分とする物質としてＳｉ（ＯＣＨ３）４を分子組成比で２：１になるように秤量し、体積比で１０％のエタノールを含む水系溶媒に０．０１mol／Ｌなるように混合し、同様に分散して、それぞれの−Ｓｉ（ＯＣＨ３）基の一部が加水分解され−Ｓｉ（ＯＨ）3基、＝Ｓｉ（ＯＨ）２基、あるいは≡ＳｉＯＨ基に変換された物質を含む完全に透明な複合膜形成溶液を作成した。 
【０１９７】
なお、ここで、スターラーによる単なる撹拌では、多少濁った液が得られのみで、放置するとフッ化炭素基と炭化水素基とアルコキシシリル基を主成分とする物質がすぐに分離してしまい、安定した処理液は得られなかったが、超音波分散機で分散した前記処理液の場合、室温で溶液のポットライフは３ヶ月以上あった。
【０１９８】
しかしながら、実施例３、４と同様にシラノール触媒を添加しておくと製膜速度は速くできたが、ポットライフが１週間程度と短くなってしまった。この場合、２，３日で使用してしまう場合には問題なかったが、実用上はやや使用しづらかった。
【０１９９】
次に、よく洗浄して乾燥した磁器製（耐熱ガラス製でも同じであった。）の電磁調理器のトッププレートを用意し、この複合膜形成溶液を、空気中で（相対湿度５７％、別の実験では７０％でも問題なかった。）前記磁器製のトッププレート表面に塗布し、１時間程度放置した。このとき、水−アルコール溶媒は大部分蒸発するが、磁器製のトッププレート表面は水酸基が多数含まれているので、前記フッ化炭素基と炭化水素基とアルコキシシリル基を主成分とする物質やアルコキシシリル基を主成分とする物質の≡ＳｉＯＨ基に変換した部分と前記磁器製のトッププレート表面の水酸基が脱水反応して、磁器製のトッププレート表面全面に亘り表面と化学結合したフッ化炭素基と炭化水素基とシリル基を主成分とする物質とシロキサン基を主成分とする物質と透明シリカ製微粒子を含む複合膜を前記磁器製のトッププレート表面に形成できる。
【０２００】
そこで引き続いて、表面に残った複合膜形成溶液の水エタノール溶媒が完全に蒸発してしまう前、すなわち被膜が完全に硬化してしまう前にエタノールで未反応の余分なフッ化炭素基と炭化水素基とアルコキシシリル基を主成分とする物質やアルコキシシリル基を主成分とする物質を洗浄除去すると、略１３０ｎｍ程度の厚みのフッ化炭素基と炭化水素基とシリル基を主成分とする物質とシロキサン基を主成分とする物質と透明シリカ製微粒子を含む表面が凸凹の複合膜が前記磁器製のトッププレート表面に形成できた。なお、エタノールを含むウエスでふき取った場合には、略３００ｎｍ厚みとなった。
【０２０１】
このとき、複合膜形成溶液中のフッ化炭素基と炭化水素基とアルコキシシリル基を主成分とする物質やアルコキシシリル基を主成分とする物質は、水とアルコールの混合溶媒中でアルコキシシリル基の一部が加水分解して−Ｓｉ（ＯＨ）基に変換されており、窯業製品製のトッププレートの表面は水酸基すなわち活性水素を多数含む（ガラス製の製品でも同じ）ので、前記−Ｓｉ（ＯＨ）3基と磁器製のトッププレート表面の水酸基が脱水反応して、フッ化炭素基と炭化水素基とシリル基を主成分とする物質と、シロキサン基を主成分とする物質と、微粒子が混合した状態で−ＳｉＯ−結合を介して前記磁器製のトッププレートの表面に結合する。
【０２０２】
しかしながら、この状態では、−ＳｉＯＨ基の一部が脱水反応せずに膜中にのこる。そこで、さらに複合膜が形成されたそれぞれの磁器製のトッププレートを空気中で１２０〜３００℃３０分程度の加熱処理を行うと、未反応の−ＳｉＯＨ基が完全に脱水反応して、ポリシロキサン結合を形成し網目状のシリカ膜に変化して、耐摩耗性、且つ離水性（滑水性ともいう）に優れたフッ化炭素基と炭化水素基とシリル基を主成分とする物質とシロキサン基を主成分とする物質と、透明微粒子よりなる水滴接触角が１５６度の撥水撥油防汚性の複合膜で被われた磁器製のトッププレートを製造できた。
【０２０３】
なお、ここで、不活性ガスである窒素ガス雰囲気中で３００〜４００℃３０分程度の加熱処理を行うと、被膜が酸化されることもなく、さらに耐摩耗製に優れた撥水撥油防汚性の複合膜で被われた磁器製のトッププレートを製造できた。
さらに、ＣＦ3（ＣＦ2 ）7（ＣＨ2 ）2Ｓｉ（Ｓｉ（ＯＣＨ３）3）の代わりに、実施例３及び４で用いたシリルメチル基とアルコキシシリル基を主成分とする物質に代えてみたが、撥油性が少し劣った以外は、ほぼ同様の結果であった。
【実施例６】
【０２０４】
実施例５に於いて、未反応の余分なフッ化炭素基と炭化水素基とアルコキシシリル基を主成分とする物質やアルコキシシリル基を主成分とする物質を洗浄除去する、あるいはふき取り除去する工程を省いても、表面の水滴接触角が略１５０度で膜厚が数百ナノメートルの被膜が得られた。なお、この条件でも、透明度はそれほど損なわれず、下地が磁器製のトッププレートのような不透明なものの場合には、実用上光沢も全く問題なかった。
【０２０５】
なお、実施例５および６に於いて、フッ化炭素基と炭化水素基とアルコキシシリル基を主成分とする物質とアルコキシシシリル基を主成分とする物質の分子組成比を、好ましくは１：１０〜１：０（より好ましくは１：３〜３：１）にしておくと、被膜の表面エネルギーを５〜０．１ｍＮ／ｍの間で制御できた。
【０２０６】
また、このときの防汚性磁器製のトッププレートの水滴接触角は、主として微粒子の添加量に依存するが、おおむねアルコキシシリル基を主成分とする物質と等量添加すれば、水滴接触角は略１５５度程度に制御できた。また、水滴に対する転落角は１０度以下に制御でき、洗浄時の水切りが良くなった。
【０２０７】
さらにまた、フッ化炭素基と炭化水素基とアルコキシシリル基を主成分とする物質とアルコキシシリル基を主成分とする物質の総濃度が０．０５ｍｏｌ／Ｌでも同様の被膜が得られたが、０．０１〜０．０００１ｍｏｌ／Ｌになるように調製しておくと、処理液のゲル化を防止でき、寿命を１ヶ月程度まで確保できた。
【０２０８】
なお、アルコキシシリル基を主成分とする物質であるＳｉ（ＯＣＨ３）４を除き同様の条件で撥水撥油防汚磁器製のトッププレートを試作してみたが、被膜の耐摩耗強度はやく１／３程度まで弱くなったが、ほぼ同様の結果で、実用に供し得る防汚性の磁器製のトッププレートを製造できた。
【実施例７】
【０２０９】
一方、実施例５に於いて、水−アルコール溶媒にさらに陽イオン界面活性剤である下記化学式（化１）で表されるテトラアルキルアンモニウム塩が０．０００５ｍｏｌ／Ｌになるように調製された水−アルコール−界面活性剤溶媒に代えて同様の実験を行ってみた。この場合、処理液のポットライフは長くなったが、ほぼ同様の被膜が形成できた。
【０２１０】
【化１】
2009138091.tif 000001
【０２１１】
また、水−アルコール溶媒にさらに陽イオン界面活性剤である下記化学式（化１）で表されるテトラアルキルアンモニウム塩が０．００５ｍｏｌ／Ｌになるように添加して同様の実験を行ってみたが、ほぼ同様の被膜が形成できた。
【０２１２】
なお、実施例５，６，７に於いて、アルコールには、いわゆるアルコール類が全て使用できたが、エタノール、プロピルアルコール、ブタノール、エチレングリコールで好結果が得られた。
【０２１３】
また、界面活性剤としては、中性乃至弱アルカリ性の界面活性剤であれば使用できるが、中でも調合処理液のｐＨが５乃至１１になるものでないと高性能の被膜を形成できなかった。ｐＨが５未満の場合、密度の高い被膜が形成できなかった。一方、ｐＨが１２を超えると、被膜の一部が破壊された。 
なお、下記化学式（化２）で表されるテトラアルキルアンモニウム塩の内、特に好ましいものは、Ｒ１の炭素数が１２〜１６であった。
【化２】
2009138091.tif 000002
【０２１４】
さらにまた、フッ化炭素基と炭化水素基とアルコキシシリル基のみを主成分とする物質として、一般には、以下のような物質が挙げられる。
ＣＦ3−（ＣＦ2）n−（Ｒ）mＳｉＸp（ＯＡ）3-p
（但し、ｎは０または１６以下の整数、Ｒはアルキル基、フェニル基、ビニル基、エチニル基、シリコン若しくは酸素原子を含む置換基、ｍは０又は１、ＸはＨ，アルキル基，アルコキシ基，含フッ素アルキル基又は含フッ素アルコキシ基の置換基、ｐは０、１または２、Ａは、ＣＨ３、Ｃ２Ｈ５、Ｃ３Ｈ７等のアルキル基）
【０２１５】
具体的には、一般式ＣＦ3−（ＣＦ2）ｎ−（ＣＨ２）２−Ｓｉ（ＯＡ）3またはＣＦ3−（ＣＦ2）ｎ−（ＣＨ２）２−ＳｉＡ（ＯＡ）２、［ＣＦ3−（ＣＦ2）ｎ−（ＣＨ２）２］２−Ｓｉ（ＯＡ）２、［ＣＦ3−（ＣＦ2）ｎ−（ＣＨ２）２］３−ＳｉＯＡ（ｎは０又は１６以下の整数、Ａはアルキル基）で表される物質が挙げられる。
【０２１６】
さらに、具体的には、以下に示す物質(１)-(１９)が挙げられる。
(１) ＣＦ3ＣＨ2Ｏ（ＣＨ2）15Ｓｉ（ＯＣＨ３）3
(２) ＣＦ3（ＣＨ2）2Ｓｉ（ＣＨ3）2（ＣＨ2 ）15Ｓｉ（ＯＣＨ３）3
(３) ＣＦ3（ＣＨ2）6Ｓｉ（ＣＨ3）2（ＣＨ2 ）9 Ｓｉ（ＯＣＨ３）3
(４) ＣＦ3ＣＯＯ（ＣＨ2）15Ｓｉ（ＯＣＨ３）3
(５) ＣＦ3（ＣＦ2）7（ＣＨ2）2Ｓｉ（ＯＣＨ３）3
(６) ＣＦ3（ＣＦ2）３（ＣＨ2）2Ｓｉ（ＯＣＨ３）3
(７) ＣＦ3（ＣＦ2）7Ｃ6Ｈ4Ｓｉ（ＯＣＨ３）3
(８) ＣＦ3ＣＨ2Ｏ（ＣＨ2）15Ｓｉ（ＯＣ２Ｈ５）3
(９) ＣＦ3（ＣＨ2）2Ｓｉ（ＣＨ3）2（ＣＨ2 ）15Ｓｉ（ＯＣ２Ｈ５）3
(１０) ＣＦ3（ＣＨ2）6Ｓｉ（ＣＨ3）2（ＣＨ2 ）9 Ｓｉ（ＯＣ２Ｈ５）3
(１１) ＣＦ3ＣＯＯ（ＣＨ2）15Ｓｉ（ＯＣ２Ｈ５）3
(１２) ＣＦ3（ＣＦ2）7（ＣＨ2）2Ｓｉ（ＯＣ２Ｈ５）3
(１３) ＣＦ3（ＣＦ2）5（ＣＨ2）2Ｓｉ（ＯＣＨ３）3
(１４) ＣＦ3（ＣＦ2）7Ｃ6Ｈ4Ｓｉ（ＯＣ２Ｈ５）3
(１５)［ＣＦ3（ＣＦ2）３（ＣＨ2）2］２Ｓｉ（ＯＣＨ３）２
(１６)［ＣＦ3（ＣＦ2）３（ＣＨ2）2］３ＳｉＯＣＨ３
(１７)［ＣＦ3（ＣＦ2）３（ＣＨ2）2］２Ｓｉ（ＯＣ２Ｈ５）２
(１８)［ＣＦ3（ＣＦ2）３（ＣＨ2）2］３ＳｉＯＣ２Ｈ５
(１９) ＣＦ3（ＣＦ2）7（ＣＨ2）2ＳｉＣＨ３（ＯＣＨ３）２
また、アルコキシシリル基のみを主成分とする物質として、一般には、Ｓｉ（ＯＡ）４、または（ＡＯ）３Ｓｉ（ＯＳｉ（ＯＡ）２）ｎＯＳｉ（ＯＡ）３（ｎは、０または１、２の整数、Ａはアルキル基）表される物質が挙げられる。
【０２１７】
さらに、具体的には、以下に示す物質(1)-(８)が挙げられる。
（１）Ｓｉ（ＯＣＨ３）４
（２）ＳｉＨ（ＯＣＨ３）3
（３）ＳｉＨ2（ＯＣＨ３）2
（４）（ＣＨ３Ｏ）3ＳｉＯＳｉ（ＯＣＨ３）2ＯＣＨ３
（５）Ｓｉ（ＯＣ２Ｈ５）４
（６）ＳｉＨ（ＯＣ２Ｈ５）3
（７）ＳｉＨ2（ＯＣ２Ｈ５）2
（８）（Ｈ５Ｃ２Ｏ）3ＳｉＯＳｉ（ＯＣ２Ｈ５）2ＯＣ２Ｈ５
【０２１８】
なお、以上の実施例全てにおいて、基材としては、金属、半導体、セラミック、ガラス、プラスチック、窯業製品、合成樹脂、合成繊維、天然繊維、紙、皮革、毛皮、木材、竹または石等の物品に適用できた。
さらに、ここで、部材最表面が、水に濡れないかほとんど濡れない場合、たとえば、ポリ塩化ビニルや、ポリエチレン、ポリプロピレン、ポリスチレン、ポリアクリル、ポリアミド、ポリカーボネート、ポリフェニレンエーテル、ポリブチレンテレフタノール、ポリエーテルサルファン、ポリフェニレンサルファイド、ポリアリレート、ポリアミドイミド、ポリエーテルイミド、ポリエーテルエーテルケトン、ポリイミド、液晶ポリマー、フェノール樹脂、メラミン樹脂、ユリア樹脂、アルキッド樹脂、不飽和ポリエステル、エポキシ樹脂、ポリウレタン、シリコーンゴム等の場合、
表面をシランや、アルキルシラン化合物、アルコキシシラン化合物、アルキルチタン化合物、アルコキシチタン化合物、アルキルアルミニウム化合物、アルコキシアルミニウム化合物を含む可燃ガスをフレームバーナーで処理する方法、前記と同様のガスを含む大気圧プラズマ処理、同プラズマ処理、あるいはコロナ処理することで、表面をあらかじめ親水化処理しておけばよかった。
【０２１９】
また、実際に、建物の窓ガラス、電磁誘導調理器用天板、または自動車用窓ガラス、太陽電池および太陽熱温水器用カバーガラスの場合、部材を試作してそれらを装着した製品を製造してみたが、何れも撥水撥油防汚性に優れた装置が得られた。
【産業上の利用可能性】
【０２２０】
なお、本願発明の処理剤で処理が可能な物品やそれを用いた製品は、何ら限定されるものではないが、一般に、表面が水に濡れる材料（表面は塗料などで塗装されていても良い。）に適用できる。一方、表面が水に濡れない材料、例えば、合成樹脂類は、表面をプラズマ処理、あるいはコロナ処理して、親水性に加工すれば適用できる。
【０２２１】
具体的には、
（ａ）刃物の例：
包丁、鋏、ナイフ、カッター、彫刻刀、剃刀、バリカン、鋸、カンナ、ノミ、錐、千枚通し、バイト、ドリルの刃、ミキサーの刃、ジューサーの刃、製粉機の刃、芝刈り機の刃、パンチ、押切り、ホッチキスの刃、缶切りの刃、または手術用メス等。
【０２２２】
（ｂ）針の例：
鍼術用の針、縫い針、ミシン針、畳針、注射針、手術用針、安全ピン等。
【０２２３】
（ｃ）窯業製品の例：
陶磁器製、ガラス製、セラミックス製またはほうろうを含む製品等。例えば衛生陶磁器（例えば便器、洗面器、風呂等）、食器（例えば、茶碗、皿、どんぶり、湯呑、コップ、瓶、コーヒー沸かし容器、鍋、すり鉢、カップ等）、花器（水盤、植木鉢、一輪差し等）、水槽（養殖用水槽、鑑賞用水槽等）、化学実験器具（ビーカー、反応容器、試験管、フラスコ、シャーレ、冷却管、撹拌棒、スターラー、乳鉢、バット、注射器）、瓦、タイル、ほうろう製食器、ほうろう製洗面器、ほうろう製鍋、各種コンクリート製品。
【０２２４】
（ｄ）鏡の例：
手鏡、姿見鏡、浴室用鏡、洗面所用鏡、自動車用鏡（バックミラー、サイドミラー）、ハーフミラー、ショーウィンドー用鏡、デパートの商品売り場の鏡等。
【０２２５】
（ｅ）成形用部材の例：
プレス成形用金型、注型成形用金型、射出成形用金型、トランスファー成形用金型、真空成形用金型、吹き込み成形用金型、押し出し成形用ダイ、インフレーション成形用口金、繊維紡糸用口金、カレンダー加工用ロールなど。
【０２２６】
（ｆ）装飾品の例：
腕時計、メガネフレームや真珠、真珠、ルビー、エメラルド、ガーネット、キャッツアイ、ダイヤモンド、トパーズ、ブラッドストーン、アクアマリン、サードニックス、トルコ石、瑪瑙、大理石、アメジスト、カメオ、オパール、水晶、ガラス等の宝石、さらに白金、金、銀、銅、アルミ、チタン、錫あるいはそれらの合金やステンレス製の指輪、腕輪、ブローチ、ネクタイピン、イヤリング、ネックレス等の貴金属装飾製品等。
【０２２７】
（ｇ）食品成形用型の例：
ケーキ焼成用型、クッキー焼成用型、パン焼成用型、チョコレート成形用型、ゼリー成形用型、アイスクリーム成形用型、オーブン皿、製氷皿等。
【０２２８】
（ｈ）調理器具の例：
鍋、釜、やかん、ポット、フライパン、ホットプレート、焼き物調理用網、油切り、タコ焼きプレート等。
【０２２９】
（ｉ）紙の例：グラビア紙、撥水撥油紙、ポスター紙、高級パンフレット紙
【０２３０】
（ｊ）樹脂の例：
ポリプロピレン、ポリエチレン等のポリオレフィン、ポリ塩化ビニル、ポリ塩化ビニリデン、ポリアミド、ポリイミド、ポリアミドイミド、ポリエステル、アラミド、ポリスチレン、ポリスルホン、ポリエーテルスルホン、ポリフェニレンスルフィド、フェノール樹脂、フラン樹脂、ユリア樹脂、エポキシ樹脂、ポリウレタン、ケイ素樹脂、ＡＢＳ樹脂、メタクリル樹脂、アクリル酸エステル樹脂、ポリアセタール、ポリフェンレンオキサイド等
【０２３１】
（ｋ）家庭電化製品の例：
テレビジョン、ラジオ、テープレコーダー、オーディオ、ＣＤ、冷凍関係機器の冷蔵庫、冷凍庫、エアコン、ジューサー、ミキサー、扇風機の羽根、照明器具、文字盤、パーマ用ドライヤー等。
【０２３２】
（ｌ）スポーツ用品の例：
スキー、釣竿、棒高跳び用のポール、ボート、ヨット、ジェットスキー、サーフボード、ゴルフボール、ボーリングのボール、釣糸、魚網、釣り浮き等。
【０２３３】
（ｍ）乗り物部品に適用する例：
(1) ＡＢＳ樹脂：ランプカバー、インストルメントパネル、内装部品、オートバイのプロテクター、(2) セルロースプラスチック：自動車のマーク、ハンドル(3) ＦＲＰ（繊維強化樹脂）：外板バンパー、エンジンカバー、（4）フェノール樹脂：ブレーキ(5) ポリアセタール：ワイパーギヤ、ガスバルブ、キャブレター部品(6) ポリアミド：ラジエータファン(7) ポリアリレート：方向指示レンズ、計器板レンズ、リレーハウジング(8) ポリブチレンテレフタレート：リヤエンド、フロントフェンダ(9) ポリアミノビスマレイミド：エンジン部品、ギヤボックス、ホイール、サスペンジョンドライブシステム(10)メタクリル樹脂：ランプカバーレンズ、計器板とカバー、センターマーク(11)ポリプロピレン：バンパー(12)ポリフェニレンオキシド：ラジエーターグリル、ホイールキャップ(13)ポリウレタン：バンパー、フェンダー、インストルメントパネル、ファン(14)不飽和ポリエステル樹脂：ボディ、燃料タンク、ヒーターハウジング、計器板
【０２３４】
（ｎ）事務用品の例：
万年筆、ボールペン、シャ−プペンシル、筆入れ、バインダー、机、椅子、本棚、ラック、電話台、物差し、製図用具等。
【０２３５】
（ｏ）建材の例：
屋根材、外壁材、内装材。屋根材として窯瓦、スレート瓦、トタン（亜鉛メッキ鉄板）など。外壁材としては木材（加工木材を含む）、モルタル、コンクリート、ケイカル板、窯業系サイジング、金属系サイジング、レンガ、石材、プラスチック材料、アルミ等の金属材料など。内装材としては木材（加工木材を含む）、アルミ等の金属材料、プラスチック材料、紙、繊維など。
【０２３６】
（ｐ）石材の例：
花コウ岩、大理石、みかげ石等。たとえば建築物、建築材、芸術品、置物、風呂、墓石、記念碑、門柱、石垣、歩道の敷石など。
【０２３７】
（ｑ）楽器および音響機器の例：
打楽器、弦楽器、鍵盤楽器、木管楽器、金管楽器などの楽器、およびマイクロホン、スピーカなどの音響機器等。具体的には、ドラム、シンバル、バイオリン、チェロ、ギター、琴、ピアノ、フルート、クラリネット、尺八、ホルンなどの打楽器、弦楽器、鍵盤楽器、木管楽器、金管楽器などの楽器、およびマイクロホン、スピーカ、イヤホーンなどの音響機器。
【０２３８】
（ｒ）繊維製品の例：
いわゆるアパレル製品であり、一般の天然繊維製品、合成繊維製品、毛皮製品、皮革製品、紙製品も含む。具体的には、衣類、帽子、ネクタイ、靴、鞄、傘、レインコート、スポーツ衣類、壁用クロス、カーテン、ジュータン、家具、乗り物の内装、シート類、生理用品、紙おしめ、寝具、シーツ、漁網等。
【０２３９】
（ｓ）その他：
魔法瓶、真空系機器、電力送電用碍子またはスパークプラグ等の撥水撥油防汚効果の高い高耐電圧性絶縁碍子等からなる基材に適用できる。
【図面の簡単な説明】
【０２４０】
【図１】本発明の撥水撥油防汚処理剤を用いた撥水撥油防汚性ガラス板の製造工程を示したものであり、(a)は実施例１における複合被膜形成後のガラス板表面、(b)は実施例１における焼成後の複合膜が形成された防汚性のガラス板の表面をそれぞれ分子レベルまで拡大した断面概念図。
【図２】本発明の撥水撥油防汚処理剤を用いて製作したガラス板の断面構造概念図。
【符号の説明】
【０２４１】
１ フッ化炭素基と炭化水素基とシリル基を主成分とする物質
２ シロキサン基を主成分とする物質２
３ シリカ製中空微粒子ガラス板
４ ガラス板
５ 水酸基
６ 水酸基を多数含む複合膜
７ 防汚性の複合膜
８ 撥水撥油性の複合膜
９ 凸凹を有する撥水撥油性被膜
なお、前記補正おける下線部は、補正した箇所を示している。